(57)【要約】本発明は少なくとも一の透明か半透明な可染プラスチック成形コンパウンド（材料）の成形品の複合材料に関し、成形品は少なくとも一の透明か半透明な表面層および／または装飾フィルム、機能性フィルム、コート、ゴム、または他のプラスチックに接着される。成形品、表面層または他のプラスチック製造の際に使うプラスチック成形材料はそれぞれ成形材料全量に対し０．０１〜５重量％好適には０．０１〜２重量％のソルビタンエステル、セバシン酸エステル、ドデカン二酸エステル、ドコサン酸エステル、グリセリン、グリコール、ジエチレングリコール、ステアロイルアミド、ステアリン酸ステアリル、エチレンビスステロイルアミド、オクタンピロリドンからなる群と、無極性パラフィンオイルとテトラコサンとからなる群とから選択した少なくとも一の潤滑剤を含み、他のプラスチック層および／またはシート、コート、ゴムまたは他のプラスチックへ永久に接着される。【特許請求の範囲】
【請求項１】
少なくとも１つの透明または半透明な可染性プラスチック成形コンパウンドの成形品の複合材料であって、前記成形品が、少なくとも１つの透明または半透明な表面層、および／または装飾フィルム、機能性フィルム、またはコートまたはゴムまたは他のプラスチックと接着していて、前記成形品、前記表面層または前記他のプラスチックの製造に使用する前記プラスチック成形コンパウンドが、それぞれが成形コンパウンドの全重量に対して、０．０１〜５．０重量％、好適には、０．０１〜２．０重量％内に、ソルビタン・エステル、セバシン酸エステル、ドデカン二酸エステル、ドコサン酸エステル、グリセリン、グリコール、ジエチレン・グリコール、ステアロイル・アミド、ステアリン酸ステアリル、エチレン・ビスステロイル・アミド、オクタン・ピロリドンからなるグループ、および無極性パラフィン・オイルおよびテトラコサンからなるグループから選択した少なくとも１つの潤滑剤を含んでいることと、前記他のプラスチック層および／またはフィルムまたはコートまたはゴムまたは他のプラスチックに永久に接着していることとを特徴とする複合材料。
【請求項２】
前記潤滑剤が、テトラコサン基本構造および低分子パラフィンを有する少なくとも１つの炭化水素を含む請求項１に記載の複合材料。
【請求項３】
使用する前記テトラコサンが、２、６、１０、１５、１９、２３−ヘキサメチレン・テトラコサンおよび／またはそのアイソマである請求項２に記載の複合材料。
【請求項４】
前記成形品および／または前記透明な表面層および／または前記他のプラスチックを製造するための前記成形コンパウンドが、ポリメチル・メタクリレート、ポリカーボネート、ジエチレン−グリコール−ジアリル・カーボネート（ＣＲ３９）、ポリスチレン、ポリエチレン・テレフタレート、ポリブチレン・テレフタレート、ＰＥＮおよびそのコポリマー、ポリアミド、コポリアミド、ポリエーテル・スルフォン、ポリ（アリル）エーテル・ケトン、ポリイミド、ポリウレタン、ポリアセタル、ポリアミド・イミド、ポリエーテル・ケトン、ポリエーテル・イミド、酸化ポリフェニレン、ポリ（オキシメチレン）、アクリロニトリル／ブタジエン／スチレン・ポリマーまたはその混合物からなる請求項１乃至３の何れかに記載の複合材料。
【請求項５】
前記プラスチック成形コンパウンドの重合または重縮合中に添加される前記少なくとも１つの潤滑剤が、主バッチとして混合されるか、前記プラスチック成形コンパウンドからできている粒子に塗布されるか、および／または着色顔料の分散のために使用される請求項１乃至４の何れかに記載の複合材料。
【請求項６】
前記成形品を製造するための、および／または前記透明または半透明な表面層を製造するための前記透明または半透明な可染性プラスチック成形コンパウンドが、適当な量のジアミンを含むラクタム、ω−アミノ酸および／またはジカルボキシル酸からできているポリアミド成形コンパウンドであり、各モノマーの構造が、他の置換基または分岐を含むことができる脂肪族、脂環式、または芳香族のグループからのものである請求項１乃至５の何れかに記載の複合材料。
【請求項７】
前記成形品が、射出成形プロセスまたは射出圧縮成形プロセス、射出ブロー成形プロセス、射出引張りブロー成形プロセスまたは押出プロセス、フィルム積層プロセス、または特殊な射出成形プロセスにより製造することができる請求項１乃至６の何れかに記載の複合材料。
【請求項８】
複合材料が、型内ラベル付け、型内装飾、型内フィルム装飾、複合射出成形、積層、蒸気コーティング、印刷、接着接合、染色またはコーティングおよび密封により改善され、他の構成要素に永久に接着される請求項１乃至７の何れかに記載の複合材料。
【請求項９】
複合材料がコーティングされ、特に好適には、ハードコートまたは染色可能なハードコートが、ポリウレタン注型コンパウンドのような反応性注型コンパウンドのための熱可塑性形成プロセスにより、または形成プロセスにより製造された前記成形品上に溶液から下塗りコート層を使用して、または使用しないで取り付けられ、複合材料が硬化する請求項８に記載の複合材料。
【請求項１０】
シリコン・ハードコートまたは陰が、プラズマ処理による準備をしてまたはしないで、金属の蒸着により形成されるこれら成形品に層を塗布するために蒸気コーティング・プロセス（スパッタリング）が使用される請求項８または９に記載の複合材料。
【請求項１１】
複合材料が、眼鏡レンズまたは眼鏡用サンレンズ、拡大鏡レンズ、レンズ・システム、顕微鏡、カメラ、移動セルラ電話用ディスプレイ、カメラ・レンズ、測定装置、腕時計用ガラスまたは腕時計用ケース、内蔵ディスプレイまたはすべての種類の装置を含むまたは含まない携帯電話用ケース、およびＣＤ、ＤＶＤ用ケース、ＬＥＤ用レンズ、光学導波管、光カプラ、光増幅器、分配装置およびランプおよびレーザ整合ツール用板ガラス、多層フィルム、コンパウンド・コンテナ、およびすべての種類の透明な複合材料のような光学構成要素に使用される請求項８または１０に記載の複合材料。
【請求項１２】
塗布した前記コートが、着色材および／または反射防止コーティングおよび／または紫外線保護および／またはフォトクロミックおよび／またはサーモクロミックおよび／または曇り防止および／または撥水および／または掻き傷防止機能を備える請求項８乃至１０の何れかに記載の複合材料。
【請求項１３】
前記他のプラスチックが、潤滑剤を含む透明なプラスチックからできていて、装飾フィルム、偏光シートのような機能性フィルム、ハードコート・フィルム、フィルタ・フィルムまたはコートまたはゴムまたは他のプラスチックに結合または接着している請求項１乃至１２の何れかに記載の複合材料。
【請求項１４】
前記成形コンパウンドの前記ポリアミドが、式（０）の下記チェーンにより表される請求項１乃至１３の何れかに記載の複合材料：
【化１】
2007520377.tif 000024
ここで、ｘ、ｙは０〜１００モル％を表し、基Ｒ１、Ｒ２、Ｒ３は同じものであっても異なるものであってもよく、２〜１８の（ＣＨ２）単位を有する直鎖脂肪族または分岐鎖、または脂環核、ジアルキル脂環核、アルキル化脂環核、オルト、メタ、パラ芳香核、オルト、メタ、パラ・ジアルキル芳香核、またはその混合物を有する連鎖からなり、前記芳香核または脂環核は、１つの核を有するものであってもよいし、複数の核を有するものであってもよく、直接または間接的に、または直鎖または分岐アルキル基を通して接着することができる。
【請求項１５】
前記ポリアミド成形コンパウンド用の前記ポリアミド組成が、式（０）の前記ポリアミドの１つまたは複数の成分、および半結晶ポリアミド、コポリアミド、またはブロック・コポリアミドの１つまたは複数の成分からなる請求項１４に記載の複合材料。
【請求項１６】
前記ポリアミド成形コンパウンド用の前記ポリアミド組成が、式（０）の前記ポリアミドの１つまたは複数の成分、および移植外装／コア・ポリマーのような衝撃強度修正剤、ＳＢＲ、ＳＢＳ、ＥＰＳ、ＥＰＲ、ＳＥＢＳ、ＥＭＰ、ＥＰＤＭ、無水マレイン酸、移植ポリエチレン、プロピレン、エチレン−グリシジル・メタアクリレートのターポリマーのような衝撃強度修正剤からなるグループ、および異なるポリマーのグループ、または温度に依存してまたは放射光の波長に依存しないで陰が変化するサーモトロピックまたはサーモクロミック添加物、および他の処理剤のグループ、またはガラス繊維またはボールのような補強材料または湿気防止剤のグループから選択した１つまたは複数の成分からなる請求項１４に記載の複合材料。
【請求項１７】
前記成形コンパウンドの前記ポリアミドが、下記のものからなる請求項１４乃至１６の何れかに記載の複合材料：
Ａ．５０重量％以下のトランス、トランス・アイソマを含む、１０〜７０モル％のＰＡＣＭ［ビス−（４−アミノ−シクロヘキシル）メタン］、および９０〜３０モル％のＭＡＣＭ［ビス−（４−アミノ−３−メチル−シクロヘキシル）メタン］の１００モル％のジアミン混合物、０〜１０モル％のジアミン混合物は、６〜１２の炭素原子を有する他の脂肪族ジアミン、脂環式、アルキル置換脂環式、枝分かれ脂肪族ジアミン、または必要に応じて、３〜１２のアミノ基を含む多重アミンまたはその混合物により置換することができる；および
Ｂ．８〜１４の炭素原子を有する１００モル％の長鎖脂肪族ジカルボキシル酸またはこれらジカルボキシル酸の混合物、０〜１００モル％のこれらジカルボキシル酸を、イソフタル酸、テレフタル酸、ナフタリン・ジカルボキシル酸、シクロヘキサン・ジカルボキシル酸、またはこれらの混合物からなるグループから特に選択する８〜１６の炭素原子を有する他の芳香族または脂環式ジカルボキシル酸で置換することができ、
０〜１００モル％の他の長鎖脂肪族ジアミンおよび０〜１００モル％の他の長鎖脂肪族ジカルボキシル酸を、必要に応じて、６〜１２の炭素原子を有する０〜２０モル％のω−アミノ酸または６〜１２の炭素原子を有するラクタムとして加えることができる。
【請求項１８】
前記ポリアミドが、下記のもの、すなわち、
Ａ．５０重量％以下のトランス、トランス・アイソマを含む３０〜７０モル％のＰＡＣＭ［ビス−（４−アミノ−シクロヘキシル）メタン］、および７０〜３０モル％のＭＡＣＭ［ビス−（４−アミノ−３−メチル−シクロヘキシル）メタン］の１００モル％のジアミン混合物；および
Ｂ．１００モル％のドデカン二酸（ＤＤＡ）またはセバシン酸（ＳＡ）またはアゼラン酸（ＡＡ）またはその混合物からなる請求項１７に記載の複合材料。
【請求項１９】
前記ポリアミドが、下記のもの、すなわち、
Ａ．５０重量％以下のトランス、トランス・アイソマを含む４０〜７０モル％のＰＡＣＭ［ビス−（４−アミノ−シクロヘキシル）メタン］、および６０〜３０モル％のＭＡＣＭ［ビス−（４−アミノ−３−メチル−シクロヘキシル）メタン］の１００モル％のジアミン混合物；および
Ｂ．１００モル％のドデカン二酸
からなる請求項１７または１８に記載の複合材料。
【請求項２０】
前記ポリアミドが、下記のもの、すなわち、
Ａ．５０重量％以下のトランス、トランス・アイソマを含む５０〜７０モル％のＰＡＣＭ［ビス−（４−アミノ−シクロヘキシル）メタン］、および５０〜３０モル％のＭＡＣＭ［ビス−（４−アミノ−３−メチル−シクロヘキシル）メタン］の１００モル％のジアミン混合物；および
Ｂ．１００モル％のドデカン二酸
からなる請求項１７乃至１９の何れかに記載の複合材料。
【請求項２１】
前記成形コンパウンドの前記ポリアミドが、特に１．５９以上、特に好適には１．６以上の屈折率ｎＤ２０を有し、式（Ａ）が表す下記の鎖を特徴とする芳香族核を有するジアミンおよびジカルボキシル酸の支配的な重量百分率を有するコポリアミドをベースとするポリアミドである請求項１乃至１３の何れかに記載の複合材料：
【化２】
2007520377.tif 000025
ここで、
ｎ１＝４０〜１００重量％
ｎ２＝６０〜０重量％
ｎ３＝０〜３０重量％
ここで、ｎ１、ｎ２およびｎ３の重量百分率は、１００重量％であり、
核Ｒ１、Ｒ２を有するジアミンは、同じものであっても異なるものであってもよく、１００モル％のジアミンに対して少なくとも３０モル％の量のパラキシリレンまたはメタキシリレン単位からなり、また２〜１２（ＣＨ２）単位を有する直鎖脂肪族または分岐鎖、または単独でまたは混合物として使用される脂環式核を有する連鎖からなり、１００モル％の前記ジカルボキシル酸は、少なくとも４０モル％のイソフタリン酸（ＩＰＡ）、および１００モル％となる量のテレフタル酸（ＴＰＡ）からなり、前記ＴＰＡの全部または一部をナフタリン・ジカルボキシル酸で置換することができ、前記成形コンパウンドの最高３０重量％の前記コポリアミドを、５〜１１の（ＣＨ２）連鎖からなるＲ３核を含むアミノ酸またはラクタムで置換することができる。
【請求項２２】
前記コポリアミドが、下式（Ｂ）の組成を含んでいる請求項２１に記載の複合材料：
【化３】
2007520377.tif 000026
ここで、
各成分は、下記のモル百分率を有する：
メタキシリレン・ジアミン（ＭＸＤ）：２０〜１００モル％、
ヘキサメチレン・ジアミン（６）：８０〜０モル％
イソフタル酸（Ｉ）：５０〜１００モル％、および
テレフタル酸（Ｔ）：５０〜１００モル％
それぞれは、１００モル％のジアミンおよび１００モル％のジカルボキシル酸に関連し、メタキシリレン・ジアミンの全部または一部を、パラキシリレン・ジアミンで置換することができ、テレフタル酸の全部または一部をナフタレン・ジカルボキシル酸で置換することができ、対称または好適には非対称のアイソマまたはその混合物を使用することができる。
【請求項２３】
前記コポリアミドが、下式（Ｂ）の組成を有する請求項２２に記載の複合材料：
【化４】
2007520377.tif 000027
ここで、
各成分は、下記のモル百分率を有する：
メタキシリレン・ジアミン（ＭＸＤ）：２０〜８０モル％、
ヘキサメチレン・ジアミン（６）：８０〜２０モル％、
イソフタル酸（Ｉ）：６０〜８０モル％、および
テレフタル酸（Ｔ）：４０〜２０モル％、
それぞれは、１００モル％のジアミンおよび１００モル％のジカルボキシル酸に関連する。
【請求項２４】
前記コポリアミドが、下式（Ｃ）の組成を有する請求項２２に記載の複合材料：
【化５】
2007520377.tif 000028
ここで、
各成分は、下記のモル百分率を有する：
対称または非対称のタイプの置換基位置を有するナフタレン・ジカルボキシル酸（ＮＤＣ）またはその混合物、特に２，６−ナフタレン・カルボキシル酸：２０〜８０モル％、
イソフタル酸（Ｉ）：８０〜２０モル％、
テレフタル酸（Ｔ）：４０〜０モル％、および
ヘキサメチレン・ジアミン（６）：１００モル％、このヘキサメチレン・ジアミンの全部または一部を、８〜１２ＣＨ２基を有するエチレン・ジアミン、トリメチル・ヘキサメチレン・ジアミンまたは直鎖ジアミン、またはノルボナン・ジアミン、４，４’−ジアミノジシクロヘキシル・メタン、３，３’−ジメチル−４，４’−ジアミノジシクロヘキシル・メタン、またはその混合物のような脂環式ジアミンにより置換することができ、それぞれは、１００モル％のジアミンおよび１００モル％のジカルボキシル酸に関連する。
【請求項２５】
前記ポリアミド成形コンパウンドの前記ポリアミドが、下記のものからなるポリアミド混合物である請求項１乃至１３の何れかに記載の複合材料：
式（Ｉ）の組成を有するポリアミド；および
式（ＩＩ）の組成を有する少なくとも１つの半結晶ポリアミド、前記ポリアミド（Ｉ）および前記ポリアミド（ＩＩ）の成分は、９９：１から１：９９、好適には、１０：９０から９０：１０の比率で使用され、そのため、合計は１００部に等しく、前記ポリアミド（Ｉ）は、下記のモノマー組成を有するか、または下式（Ｉａ）または（Ｉｂ）の連鎖により表される：
【化６】
2007520377.tif 000029
ここで、
Ｘ＝イソフェニレン、パラフェニレン、４〜１２（ＣＨ２）単位、シクロヘキシル、ナフチル、ノルボルニル、ノルボルナン・ジメチル、トリメチル・ヘキサメチレン、
Ｘ１＝イソフェニレン、パラフェニレン、２〜１２（ＣＨ２）単位、シクロヘキシル、ナフチル、ノルボルニル、ノルボルナン・ジメチル、トリメチル・ヘキサメチレン、
Ｙ＝（ＣＨ２）：２〜１２（ＣＨ２）単位、シクロヘキシル、ビス−（メチル−シクロヘキシル）メタン、ビス−（メチル−シクロヘキシル）エタン、ビス−（メチル−シクロヘキシル）プロパン、ノルボルニル、ノルボルナン・ジメチル、トリメチル・ヘキサメチレン、ビス−（シクロヘキシル）メタン、ビス−（シクロヘキシル）エタン、ビス−（シクロヘキシル）プロパン、
Ｙ１＝（ＣＨ２）：２〜１２（ＣＨ２）単位、シクロヘキシル、ビス−（メチル−シクロヘキシル）メタン、ビス−（メチル−シクロヘキシル）エタン、ビス−（メチル−シクロヘキシル）プロパン、ノルボルニル、ノルボルナン・ジメチル、トリメチル・ヘキサメチレン、ビス−（シクロヘキシル）メタン、ビス−（シクロヘキシル）エタン、ビス−（シクロヘキシル）プロパン、
Ｚ＝（ＣＨ２）：４〜１２（ＣＨ２）単位、シクロヘキシル、ビス−（メチル−シクロヘキシル）メタン、ビス−（メチル−シクロヘキシル）エタン、ビス−（メチル−シクロヘキシル）プロパン、ノルボルニル、ノルボルニル・ジメチル、
Ｚ１＝（ＣＨ２）：４〜１２（ＣＨ２）単位、シクロヘキシル、ビス−（メチル−シクロヘキシル）メタン、ビス−（メチル−シクロヘキシル）エタン、ビス−（メチル−シクロヘキシル）プロパン、ノルボルニル、ノルボルニル・ジメチル、トリメチル・ヘキサメチレン、
ａ＝０〜５０モル％、ｂ＝０〜１００モル％、ａ１＝０〜５０モル％、ｂ１＝０〜１００モル％、およびａ＋ａ１＋ｂ＋ｂ１の合計は１００モル％、ｃ＋ｃ１の合計は１００重量％；前記半結晶ポリアミド（ＩＩ）は、式（ＩＩａ）および／または（ＩＩｂ）の連鎖で表され、
【化７】
2007520377.tif 000030
ここで、
ｕ＝（ＣＨ２）：４〜１２（ＣＨ２）単位、ｖ＝（ＣＨ２）：４〜１２（ＣＨ２）単位、
ｓ、ｓ１＝（ＣＨ２）：２〜１２（ＣＨ２）単位、メタキシリレン、パラキシリレン、
ｔ、ｔ１＝（ＣＨ２）：２〜１２（ＣＨ２）単位、イソフェニレン、パラフェニレン、および
ｆ＝０〜５０モル％、ｄ＝０〜１００モル％、
ｆ１＝０〜５０モル％、ｅ＝０〜１００モル％、
ここで、ｆ＋ｆ１＋ｄ＋ｅの合計は１００モル％であり、
ｇ＋ｇ１の合計は１００重量％であり、
式（ＩＩＩ）の燐化合物の少なくとも０．０１〜２．０重量部は、純粋な形でまたは水溶液として使用することができる、式（Ｉａ）／（Ｉｂ）、（ＩＩａ）／（ＩＩｂ）の前記ポリアミドの１００重量部と関連し、
【化８】
2007520377.tif 000031
ここで、
Ｘ＝Ｈ、−ＯＲ”、２−ピリジル、−ＮＨ２、−ＮＨＲ’、−ＮＲ’Ｒ”、Ｘを（Ｒ’）に結合することもできるし、またはＰに直接結合することもでき、
Ｒ’＝（ＣＨ２）ｎ１、直鎖または分岐鎖、
Ｒ”＝Ｌｉ、Ｎａ、Ｋ、Ｈ、（ＣＨ２）ｎ２、直鎖または分岐鎖、
ｎ＝０〜５の整数；ｌ＝０、１、１．５、２、２．５；ｍ＝０〜３の整数；ｎ１＝１〜１２の整数、ｎ２＝１〜１２、および／または
純粋な形でまたは水溶液として使用することができる式（Ｉａ）／（Ｉｂ）、（ＩＩａ）／（ＩＩｂ）の１００重量部の前記ポリアミドと関連する下式（ＩＶ）の０．０１〜１５重量部の環式無水ホスホン酸化合物：
【化９】
2007520377.tif 000032
ここで、
ｎ＝３、４、５、６、リング内の３、４、５、６の（Ｐ−Ｏ）単位を有する交互−Ｐ−Ｏ−複素環、
Ｒ＝ＣＨ３、Ｃ２Ｈ５、Ｃ３Ｈ７、Ｃ４Ｈ９、イソブチル、２，２，６，６−テトラメチル−４−ピペリジル。
【請求項２６】
１０〜９０重量％のポリアミド（Ｉ）および９０〜１０重量％の半結晶ポリアミド（ＩＩ）を含む請求項２５に記載の複合材料。
【発明の詳細な説明】
【技術分野】
【０００１】
本発明は、特許請求の範囲に記載する主題に関する。それ故、より詳細に説明すると、本発明は、少なくとも１つの透明または半透明な可染性プラスチック成形コンパウンドの成形品の複合材料に関する。この成形品は、少なくとも１つの透明または半透明の表面層および／または装飾フィルム、機能性フィルムまたはコートまたはゴムまたは他のプラスチックに接着される。使用するプラスチック成形コンパウンドは、現在までＰＭＭＡ、ポリカーボネート（ＰＣ）または硬化性注型材でしか達成できなかった品質を有する。本発明による材料として使用するプラスチック成形コンパウンドは、特にポリアミド成形コンパウンドである。これらのコンパウンドは、他の構成要素への接着力を阻害しない潤滑剤を含む。本発明による複合材料は、眼鏡レンズまたは眼鏡用サンレンズ、拡大鏡レンズ、レンズ・システム、顕微鏡、カメラ、移動セルラ電話用ディスプレイ、カメラ・レンズ、測定装置、腕時計用ガラスまたは腕時計用ケース、内蔵ディスプレイまたはすべての種類の装置を含むまたは含まない携帯電話用ケースおよびＣＤ、ＤＶＤ用ケース、ＬＥＤ用レンズ、光学導波管、光カプラ、光増幅器、分配装置およびランプおよびレーザ整合ツール用板ガラス、多層フィルム、コンパウンド・コンテナおよびすべての種類の透明な複合物のような光学構成要素用に使用することができる。
【背景技術】
【０００２】
軽量、化学薬品に対する優れた耐性、高い機械的安定性のようなその特有の特性のために、プラスチックは、材料として特に複合材料としてますます重要なものになってきている。さらに、射出成形、注型成形、ブロー成形、押出成形等の際の熱可塑性プラスチックの優れた加工性のために、任意の幾何学的形状のプラスチック製品およびプラスチック成形品を製造することができ、複雑な作業片または複合材料でも高い精度で容易に製造することができる。
【０００３】
透明または半透明な熱可塑性プラスチックは、自動車のサイドガラス、自動車ヘッドランプ・デヒューザ、自動車のサンルーフ、航空機およびツーリング・キャラバン用板ガラス、ビル用窓ガラス、テラスおよび温室の屋根、照明公告システムのカバー、保安用窓ガラス、特殊な装飾的効果を有する商品、普通の眼鏡およびサングラス用レンズ、日除け、光学的装置および投影システムの透明な構成要素、モニタおよびＴＶスクリーン用のコントラスト板ガラス、光ファイバまたは光電池のような様々な用途に使用することができる。しかし、多くの場合、プラスチック固有の欠点のために、ガラスおよび他の材料の代わりに使用することができない。
【０００４】
しかし、現在では、透明なプラスチック成形コンパウンド、特に透明なポリアミド成形コンパウンドが、今までは高純度のガラスまたはＰＭＭＡ、ＰＣまたは硬化性注型材が独占してきた種々の分野でますます使用されるようになってきている。成形コンパウンドは、そこから製造した成形品が、塊の中で、または浸漬浴内で完全な純度および染色性を有するように、目で見ることができる粒子または汚染物を決して含んでいてはならないし、任意の処理ステップにおいてこれら粒子または汚染物を発生してはならない。掻き傷ができない硬質のコーティングで仕上げなければならない光学レンズの分野では、例えば、接着についての特種な要件を満たさなければならない。多くの用途の場合、成形品の基本的な本体は、複合材料を改善し、型内ラベル貼付、型内装飾、型内フィルム装飾、複合射出成形、積層、蒸気コーティング、印刷、接着接合、染色またはコーティング、および密封により他の構成要素に永久に接着しなければならない。この場合、とりわけ、シリコーン含有または液体接着剤は特に不利な行動をする。
【０００５】
複合材料は、例えば、装飾用フィルム、偏光フィルムのような機能性フィルム、硬質コート・フィルム、フィルタ・フィルム、またはコートまたはゴムまたは他のプラスチックに結合または接着される透明なプラスチックの構成要素を含む。
【０００６】
好適な用途としては、眼鏡レンズまたは眼鏡用サンレンズ、拡大鏡レンズ、レンズ・システム、顕微鏡、カメラ、携帯電話用ディスプレイ、カメラ・レンズ、測定装置、腕時計用ガラスまたは腕時計用ケース、内蔵ディスプレイまたはすべての種類の装置を含むまたは含んでいない携帯電話用ケースのような光学構成要素がある。ＣＤ、ＤＶＤ用ケース、ＬＥＤ用レンズ、光学導波管、光カプラ、光増幅器、分配装置およびランプおよびレーザ整合ツール用板ガラス、多層フィルム、コンパウンド・コンテナおよびすべての種類の透明な複合物は、またこのような品質を必要とし、ほとんどの場合、非常によく接着しなければならない構成要素により改善される。
【０００７】
成形品は、完全な品質を有するほかに、複屈折、応力からの解放、コート接着力、結合接着力、化学薬品に対する耐性、強靱さ、交互曲げ強度、破裂強度、温度耐性、および耐候性のための厳しい要件を満たさなければならない。
【０００８】
これらの特性は、例えば、飲料水水圧システム、水量計およびボトル内のフィルタ・カップ、中空の部品、圧力容器、流量計、眼鏡、機械部品、レベル・インジケータ、装置用窓、および防弾または耐圧窓ガラスにとって必要なものである。
【０００９】
１つの製品内にこれらの特性を最も多く含む理想的な材料は、透明なポリアミドである。
【００１０】
ここ数年の間に、ＰＭＭＡまたはＰＣ成形コンパウンドから作った成形品の品質レベルにするために、透明なポリアミドから作られた成形品の色および透明性が改善された。今までも、透明なポリアミドからレンズ、光学的データ記憶媒体または光学導波管用に使用する高純度のＰＭＭＡまたはＰＣ成形品を製造することはできたが、歩留まりが低かった。何故なら、純度および汚染物を含まないという性質が処理方法に大きく依存していたからである。添加物の選択が、後で製造する複合材料によりかなり制限されていた。
【００１１】
例えば、紫外線保護のための添加物、および着色顔料、または他の添加物および補助薬剤を含むレンズを製造する場合には、透明な成形品の純度は、さらに悪影響を受ける。
【００１２】
射出成形機械のスクリューおよびシリンダ壁部上の堆積物、または換気機能が不十分な型内の堆積物は、成形品の純度および品質に悪い影響を有し、清掃にもっと、手間がかかることになる。
【００１３】
それ故、上記の有利な特性、特に改善用構成要素または表面層への優れた接着力を維持しながら、安定な複合材料を製造するために、型の輪郭を正確に再現する、完全な純度および品質を有する成形品を製造することができる透明なプラスチック成形コンパウンドの開発が長い間待望されてきた。さらに、低い射出圧力で流れの長さを長くすることができるように、形成中の溶融物の流動特性を改善しなければならない。
【００１４】
上記要件を満たす重要な必要条件は、生産中に清掃間隔を効率的に延ばし、高い歩留まりを維持するために、スクリュー、シリンダ、ダイ上および型内の堆積を防止することである。
【００１５】
処理ステップは、優れた一定の流動特性を必要とし、投入時間中の変動が非常に少ないことを必要とし、また溶融装置のシリンダ内での優れた溶融行動を必要とする。
【００１６】
流動特性は、通常、ポリマー内の粘度をより低く設定することにより改善される。その欠点は、丈夫さ、破裂強度、または交互曲げ強度のような機械的特性が喪失することである。さらに、例えば、アルコールまたはアセトン内での応力ひび割れに対する耐性のような化学薬品に対する耐性も、例えば、ＣＤを製造するためのＰＣ成形コンパウンド内で低減する。
【００１７】
例えば、９０〜１００℃に、ＰＭＭＡ内で非晶質ポリマーのガラス転移温度をより低い温度に調整すると類似の効果が得られる。この場合、熱変形温度を低くした場合には、通常１００〜１３０℃で行われる保護コート（レンズのためのハードコートなど）の硬化を行うことができない。
【００１８】
もう１つの方法は、例えば、ＡＢＳの処理行動および衝撃強度を改善する脂肪酸、またはステアリン酸またはパルミチン酸のような金属石鹸、オレイン酸、モンタン酸またはそのカルシウム、マグネシウム、または亜鉛塩のような潤滑剤を使用する方法である（ＤＥ１００  ４６  ７７２  Ａ１）。ＥＰ−Ａ−０００６５２１号にシリコーン・オイルの悪影響が指摘されている。これらの潤滑剤は、透明なポリアミドの処理行動、添加物の分布および流動特性をかなり改善するが、これらの潤滑剤は、スクリューの上または射出型内の堆積物の形成を十分に防止できないし、コートの接着力または特に複合射出成形部品の接着力に悪影響を与える。
【００１９】
ＤＥ１９９  ２６  ６２２Ａ１号は、流動特性および衝撃強度の点で有利であるＡＢＳ／ゴム材料内の他の潤滑剤と一緒にパラフィン・オイルを使用する方法を開示している。しかし、堆積物の形成の低減および透明な成形品の純度の改善の詳細については開示していない。
【００２０】
パラフィン・オイルは、多くの場合、例えば、（ＷＯ９８／２７１５３、ＥＰ−Ａ−１０２４１６７）のようなまたはエラストマー成形コンパウンド内の柔軟剤としての（ＤＥ−Ａ−１９６  ４５  ７２７）不燃性ポリアミド成形コンパウンドの製造のための赤燐を製造するために使用される。しかし、これらの製品は、全然透明ではない。
ＷＯ０２／０９０４２１Ａ号は、１．６０より大きい高屈折率、および１．３ｇ／ｃｍ３より低い低密度を有する芳香核を有するジアミンおよびジカルボキシル酸を含むコポリアミドをベースとする熱可塑性ポリアミド成形コンパウンドを開示している。さらに、複屈折率が低くなり、硬度が高くなり、掻き傷がつかなくなる。製造は、修正した方法で、従来の圧力オートクレーブ内で行われる。本発明による成形コンパウンドの形成は、熱可塑性プロセスにより行われる。ＰＭＭＡまたはＰＣのような周知の材料と比較した場合、高屈折率、硬度および熱変形温度のような光学関連特性が１つの製品で達成された。光学的用途のための特性の有利な組合せの他に、本発明による成形コンパウンドから作った成形品は、例えば、ポリアミドのような周知の化学薬品に対して優れた耐性を有する。光学レンズの場合には、例えば、色付きリングの形成または歪みを避けるために非常に低い複屈折が望ましい。
【００２１】
要約として引用したＪＰ５８  ０３３４２９  Ａ号は、ポリスチレンのような反応性の硬化可能な樹脂でコーティングすることができるＰＶＣのような放射線硬化基本材料からできているプラスチック・レンズの製造を開示している。
【００２２】
ＷＯ０１／３６５２４Ａ号は、製造した成形品の非常に優れた機械的特性を維持しながら、処理特性が改善されたポリカーボネート組成物を開示している。このポリカーボネート組成物は、構造Ｉ、ＩＩおよび／またはＩＩＩの効果的な量の潤滑剤を含む。構造Ｉは、２９〜３９の炭素原子を有するモノカルボキシル酸の混合物を含むグリコールのジエステルであり、構造ＩＩは、同様に、２９〜３９の炭素原子を有するモノカルボキシル酸の混合物を含むグリセリンのトリエステルであり、構造ＩＩＩは、１６〜１８の炭素原子を有するモノカルボキシル酸の混合物を含むペンタエリスリトルのクオドラプル・エステルである。Ｄ３の例１〜７と同じ方法で、これらのポリカーボネート組成物からレンズが作られ、両面がポリシロクサンをベースとする硬質コートでコーティングされる。
【００２３】
ＥＰ−Ａ−１，０９２、７４７  Ａは、有機ポリマー用の添加物組成、組成の使用またはコポリアミド、スチレン・コポリマー、ポリカーボネート、ポリメタアクリレート、透明なＡＢＳ等のような、いくつかの透明なポリマー用の潤滑剤としての組成の１つの成分の使用を開示している。潤滑剤を使用するのは、光学的および機械的特性の制限のない透明なポリマーを作ることができるようにするためである。ポリマー組成は、さらに処理することができ、またコートとしても適している。
【００２４】
ＪＰ−Ａ−５０１０９２４７は、低温における靱性を改善するために０．１〜１０重量％のパラフィン・オイルを含むポリカーボネート／ＡＢＳ混合物（アクリロニトリル／ＥＰ−ゴム／スチレンの混合物）を開示している。透明な成形品純度および堆積物の形成についての詳細な記述はない。
【００２５】
ＥＰ１  ０９２  ７４７  Ｂ１は、材料を分離し、潤滑にする添加組成物、その使用方法、および５００，０００ｇ／ｍｏｌ以上の分子量を有する少なくとも１つのポリシロクサン・ポリマーと組み合わせたヘキサメチルテトラコサンおよびそのアイソマを含むグループから選択した飽和炭化水素をベースとする有機ポリマーを含む組成物を開示している。ヘキサメチルテトラコサンおよびポリシロクサン・ポリマーのこの添加組成物を使用すれば、ＰＥＴ、ＰＢＴ、ＰＥＮのようなコポリエステル、およびそのコポリマー、ポリエステル、ポリカーボネート、ポリウレタン、ポリアセタル、ポリアミド、コポリアミド、ポリフェニレン酸化物、ポリイミド、ポリアミド・イミド、ポリスルフォン、ポリケトン、強度の高いポリアミド組成、透明なＡＢＳ、スチレン樹脂、メタアクリレート、およびポリエーテル・イミドを、スクリュー上または型内に堆積物を生じないで、成形品に処理することができる。ＥＰ１  ０９２  ７４７  Ｂ１号のいくつかの例の場合には、０．１重量％のポリシロクサン・ポリマーと一緒に、０．１重量％のヘキサメチルテトラコサンが、ＨＤＰＥの押出し内で添加組成物として使用される。他の例の場合には、ＰＭＭＡコポリマー、ＰＥＴおよびスチレン・コポリマーが、上記添加物と一緒に処理される。
【００２６】
ＥＰ１  ０９２  ７４７  Ｂ１によるこれらの利点が、レンズ、ＣＤ、ＤＶＤ、携帯電話のディスプレイ、カメラのレンズまたは光学導波管の分野の用途に適している指定の透明な成形コンパウンドから非常に要求の厳しい透明な成形品を製造するのに十分なものであるかどうかについては、この特許内に詳細な開示はなく、作られた例からもはっきりしない。さらに、ＥＰ１  ０９２  ７４７  Ｂ１は、３５μｍ以上の大きさの光学的に外乱を起こす粒子が何らかの理由で成形品内に残っているかどうかについて全然説明していないし、なんらの査定も行うことができない。さらに、例えば、レンズ製造の清掃間隔についても詳細な記述がない。改善された成形品またはシート内の他の材料への重要な接着については、むしろ、当業者であれば、ＥＰ１  ０９２  ７４７  Ｂ１を読めば、移動、潤滑、剥離および液化添加物に欠点を予想するだろう。
【特許文献１】ＤＥ１９９  ２６  ６２２Ａ１号
【特許文献２】ＥＰ１  ０９２  ７４７  Ｂ１
【特許文献３】ＷＯ９８／２７１５３
【特許文献４】ＥＰ−Ａ−１０２４１６７
【特許文献５】ＤＥ−Ａ−１９６  ４５  ７２７
【特許文献６】ＷＯ０２／０９０４２１Ａ
【特許文献７】ＪＰ５８  ０３３４２９  Ａ
【特許文献８】ＪＰ−Ａ−５０１０９２４７
【特許文献９】ＥＰ１  ０９２  ７４７  Ｂ１
【発明の開示】
【発明が解決しようとする課題】
【００２７】
それ故、本発明の１つの目的は、透明な表面層等を有し、今まで高純度のＰＭＭＡまたはポリカーボネート材料でしか達成できなかった完全な純度および品質を有する、透明または半透明のプラスチック成形コンパウンドの成形品の複合材料を提供することである。この場合、安定な複合材料を製造するための上記の有利な特性、特に改善構成要素または表面層への優れた接着力を維持しながら、型の輪郭が正確に再現される。さらに、形成中の溶融物の流動特性が改善され、それにより低い射出圧力で流れの長さを長くすることができる。
【課題を解決するための手段】
【００２８】
上記目的は、少なくとも１つの透明または半透明な可染性プラスチック成形コンパウンドの成形品の複合材料により達成される。上記成形品は、少なくとも１つの透明または半透明な表面層、および／または装飾フィルム、機能性フィルムまたはコートまたはゴムまたは他のプラスチックに接着される。その特徴は、上記成形品、上記表面層または上記他のプラスチックの製造に使用する上記プラスチック成形コンパウンドが、それぞれが成形コンパウンドの全重量に対して、０．０１〜５．０重量％、好適には、０．０１〜２．０重量％の、ソルビタン・エステル、セバシン酸エステル、ドデカン二酸エステル、ドコサン酸エステル、グリセリン、グリコール、ジエチレン・グリコール、ステアロイル・アミド、ステアリン酸ステアリル、エチレン・ビスステロイル・アミド、オクタン・ピロリドンからなるグループ、および無極性パラフィン・オイルおよびテトラコサンからなるグループから選択した少なくとも１つの潤滑剤を含んでいることと、上記他のプラスチック層および／またはフィルムまたはコートまたはゴムまたは他のプラスチックへ永久に接着されることである（請求項１参照）。
【発明を実施するための最良の形態】
【００２９】
本発明による成形品または複合材料の製造のためのプラスチック成形コンパウンド内で使用するための好適なポリアミド材料は、式（０）の下記連鎖により表される。
【００３０】
【化１】
2007520377.tif 000002
【００３１】
ここで、ｘ、ｙは０〜１００モル％を表し、基Ｒ１、Ｒ２、Ｒ３は同じものであっても異なるものであってもよく、２〜１８の（ＣＨ２）単位を有する直鎖脂肪族または分岐連鎖、または脂環核、ジアルキル脂環核、アルキル化脂環核、オルト、メタ、パラ芳香核、オルト、メタ、パラ・ジアルキル芳香核、またはその混合物を有する連鎖からなる。芳香核または脂環核は、１つの核を有するものであってもよいし、複数の核を有するものであってもよく、直接または間接的にまたは直鎖または分岐アルキル基を通して接着することができる（請求項１４参照）。
【００３２】
本発明による好適なポリアミド材料は、下記のものからなる。
【００３３】
Ａ．５０重量％以下のトランス、トランス・アイソマを含む１０〜７０モル％のＰＡＣＭ［ビス−（４−アミノ−シクロヘキシル）メタン］および９０〜３０モル％のＭＡＣＭ［ビス−（４−アミノ−３−メチル−シクロヘキシル）メタン］の１００モル％のジアミン混合物。この場合、０〜１０モル％のジアミン混合物は、６〜１２の炭素原子を有する他の脂肪族ジアミン、脂環式ジアミン、アルキル置換脂環式ジアミン、枝分かれ脂肪族ジアミン、または必要に応じて、３〜１２のアミノ基を含む多重アミンまたはその混合物により置換することができる。
【００３４】
Ｂ．８〜１４炭素原子を有する１００モル％の長鎖脂肪族ジカルボキシル酸またはこれらジカルボキシル酸の混合物。この場合、０〜１０モル％のこれらのジカルボキシル酸を、イソフタル酸、テレフタル酸、ナフタリン・ジカルボキシル酸、シクロヘキサン・ジカルボキシル酸、またはこれらの混合物からなるグループから特に選択する８〜１６の炭素原子を有する他の芳香または脂環ジカルボキシル酸で置換することができる。
【００３５】
この場合、０〜１００モル％の他の長鎖脂肪族ジアミンおよび０〜１００モル％の他の長鎖脂肪族ジカルボキシル酸を、必要に応じて、６〜１２の炭素原子を有する０〜２０モル％のω−アミノ酸または６〜１２の炭素原子を有するラクタムとして加えることができる（請求項１７参照）。
【００３６】
本発明による好ましい実施形態の場合には、上記成形コンパウンドの上記ポリアミドは、特に１．５９以上、特に好適には１．６以上の屈折率ｎＤ２０を有し、式（Ａ）が示す下記の連鎖を特徴とする芳香核を有するジアミンおよびジカルボキシル酸の支配的な重量百分率を有するコポリアミドをベースとするポリアミドである。
【００３７】
【化２】
2007520377.tif 000003
【００３８】
ここで、
ｎ１＝４０〜１００重量％
ｎ２＝６０〜０重量％
ｎ３＝０〜３０重量％
この場合、ｎ１、ｎ２およびｎ３の重量百分率は、１００重量％となる。
【００３９】
この場合、核Ｒ１、Ｒ２を含むジアミンは、同じものであっても異なるものであってもよく、１００モル％のジアミンに対して少なくとも３０モル％の量のパラキシリレンまたはメタキシリレン単位からなり、また２〜１２（ＣＨ２）単位を有する直鎖脂肪族または分岐連鎖、または単独でまたは混合物として使用される脂環核を含む連鎖からなる。この場合、１００モル％の上記ジカルボキシル酸は、少なくとも４０モル％のイソフタル酸（ＩＰＡ）、および１００モル％となる量のテレフタル酸（ＴＰＡ）からなる。この場合、上記ジカルボキシル酸の全部または一部をナフタリン・ジカルボキシル酸で置換することができる。この場合、最高３０重量％の上記成形コンパウンドの上記コポリアミドを、５〜１１の（ＣＨ２）連鎖からなるＲ３核を含むアミノ酸またはラクタムで置換することができる（請求項２１参照）。
【００４０】
本発明の他の実施形態の場合には、上記ポリアミド成形コンパウンドの上記ポリアミドは、下記のものからなるポリブレンドである。
【００４１】
式（Ｉ）の組成を有するポリアミド；および
式（ＩＩ）の組成を有する少なくとも１つの半結晶ポリアミド。この場合、上記ポリアミド（Ｉ）および上記ポリアミド（ＩＩ）の成分は、９９：１から１：９９、好適には、１０：９０から９０：１０の比率で使用される。そのため、合計は１００部に等しい。この場合、上記ポリアミド（Ｉ）は、下記のモノマー組成を有するか、または下式（Ｉａ）または（Ｉｂ）の連鎖により表される。
【００４２】
【化３】
2007520377.tif 000004
【００４３】
ここで、
Ｘ＝イソフェニレン、パラフェニレン、４〜１２（ＣＨ２）単位、シクロヘキシル、ナフチル、ノルボルニル、ノルボルナン・ジメチル、トリメチル・ヘキサメチレン
Ｘ１＝イソフェニレン、パラフェニレン、２〜１２（ＣＨ２）単位、シクロヘキシル、ナフチル、ノルボルニル、ノルボルナン・ジメチル、トリメチル・ヘキサメチレン
Ｙ＝（ＣＨ２）：２〜１２（ＣＨ２）単位、シクロヘキシル、ビス−（メチル−シクロヘキシル）メタン、ビス−（メチル−シクロヘキシル）エタン、ビス−（メチル−シクロヘキシル）プロパン、ノルボルニル、ノルボルナン・ジメチル、トリメチル・ヘキサメチレン、ビス−（シクロヘキシル）メタン、ビス−（シクロヘキシル）エタン、ビス−（シクロヘキシル）プロパン
Ｙ１＝（ＣＨ２）：２〜１２（ＣＨ２）単位、シクロヘキシル、ビス−（メチル−シクロヘキシル）メタン、ビス−（メチル−シクロヘキシル）エタン、ビス−（メチル−シクロヘキシル）プロパン、ノルボルニル、ノルボルナン・ジメチル、トリメチル・ヘキサメチレン、ビス−（メチル−シクロヘキシル）メタン、ビス−（シクロヘキシル）メタン、ビス−（シクロヘキシル）エタン、ビス−（シクロヘキシル）プロパン
Ｚ＝（ＣＨ２）：４〜１２（ＣＨ２）単位、シクロヘキシル、ビス−（メチル−シクロヘキシル）メタン、ビス−（メチル−シクロヘキシル）エタン、ビス−（メチル−シクロヘキシル）プロパン、ノルボルニル、ノルボルニル・ジメチル
Ｚ１＝（ＣＨ２）：４〜１２（ＣＨ２）単位、シクロヘキシル、ビス−（メチル−シクロヘキシル）メタン、ビス−（メチル−シクロヘキシル）エタン、ビス−（メチル−シクロヘキシル）プロパン、ノルボルニル、ノルボルニル・ジメチル、トリメチル・ヘキサメチレン
ａ＝０〜５０モル％、ｂ＝０〜１００モル％、ａ１＝０〜５０モル％、ｂ１＝０〜１００モル％、およびａ＋ａ１＋ｂ＋ｂ１の合計は１００モル％、ｃ＋ｃ１の合計は１００重量％；この場合、上記半結晶ポリアミド（ＩＩ）は、式（ＩＩａ）および／または（ＩＩｂ）の連鎖で表される。
【００４４】
【化４】
2007520377.tif 000005
【００４５】
ここで、
ｕ＝（ＣＨ２）：４〜１２（ＣＨ２）単位、ｖ＝（ＣＨ２）：４〜１２（ＣＨ２）単位
ｓ、ｓ１＝（ＣＨ２）：２〜１２（ＣＨ２）単位、メタキシリレン、パラキシリレン、
ｔ、ｔ１＝（ＣＨ２）：２〜１２（ＣＨ２）単位、イソフェニレン、パラフェニレン、
ｆ＝０〜５０モル％、ｄ＝０〜１００モル％
ｆ１＝０〜５０モル％、ｅ＝０〜１００モル％
この場合、ｆ＋ｆ１＋ｄ＋ｅの合計は１００モル％であり、
ｇ＋ｇ１の合計は、１００重量％である。
【００４６】
式（ＩＩＩ）の燐化合物の少なくとも０．０１〜２．０重量部は、純粋な形でまたは水溶液として使用することができる、式（Ｉａ）／（Ｉｂ）、（ＩＩａ）／（ＩＩｂ）の上記ポリアミドの１００重量部に対するものである。
【００４７】
【化５】
2007520377.tif 000006
【００４８】
ここで、
Ｘ＝Ｈ、−ＯＲ”、２−ピリジル、−ＮＨ２、−ＮＨＲ’、−ＮＲ’Ｒ”、この場合、Ｘを（Ｒ’）に結合することもできるし、またはＰに直接結合することもできる。
Ｒ’＝（ＣＨ２）ｎ１、直鎖または分岐鎖、
Ｒ”＝Ｌｉ、Ｎａ、Ｋ、Ｈ、（ＣＨ２）ｎ２、直鎖または分岐鎖、
ｎ＝０〜５の整数；ｌ＝０，１，１．５，２，２．５；ｍ＝０〜３の整数；ｎ１＝１〜１２の整数、ｎ２＝１〜１２、および／または
純粋な形でまたは水溶液として使用することができる、式（Ｉａ）／（Ｉｂ）、（ＩＩａ）／（ＩＩｂ）の上記ポリアミドの１００重量部に対する、式（ＩＶ）の０．０１〜１５重量部の環式無水ホスホン酸化合物
【００４９】
【化６】
2007520377.tif 000007
【００５０】
ここで、
ｎ＝３、４、５、６、リング内の３、４、５、６の（Ｐ−Ｏ）単位を含む交互−Ｐ−Ｏ−複素環
Ｒ＝ＣＨ３、Ｃ２Ｈ５、Ｃ３Ｈ７、Ｃ４Ｈ９、イソブチル、２、２、６、６−テトラメチル−４−ピペリジル（請求項２５参照）
他の副請求項は、本発明の有利な実施形態を含む。
【００５１】
驚くべきことに、ソルビタン・エステル、セバシン酸エステル、ドデカン二酸エステル、ドコサン酸エステル、グリセリン、グリコール、ジエチレン・グリコール、ステアロイル・アミド、ステアリン酸ステアリル、エチレン・ビスステロイル・アミド、オクタン・ピロリドンからなるグループから選択した潤滑剤、特に好適には、例えば、光学レンズ上の硬質コートへの接着に悪影響を与えない無極性パラフィン・オイルからなるグループから選択した潤滑剤を使用して上記対象物を溶解する。
【００５２】
特に適しているガラスのように透明で、無色のパラフィン・オイル（ＨＴＮＰ）は、いくつかの低分子パラフィンを有する主成分である２、６、１０、１５、１９、２３−ヘキサメチルテトラコサンを含む（ＧＣ分析による）。Ｓｉの含有量は１００ｐｐｍ以下である。このパラフィン・オイル組成は、融点が−４０度、密度が０．８１０〜０．８３０ｇ／ｍｌで、水に完全に不溶性のガラスのように透明な液体である。−４０℃〜２４０℃の範囲の温度（１０ｍｍＨｇ）で液体である関連製品が市販されている。
【００５３】
本発明によれば、これらの潤滑剤は、細粒上に顔料と一緒にまたは顔料を加えないで圧延され、純粋な添加物としての、または主バッチの形をしているベース・ポリマーと混ぜ合わされ、および／または溶融濾過され、または重合または重縮合中にベース・ポリマーにすでに添加してある場合には、押出または射出成形処理プロセス中に有利な結果を生じる。
【００５４】
成形品および／または透明な表面層および／または本発明による複合材料の他のプラスチックを製造するためのプラスチック成形コンパウンドは、ポリメチル・メタクリレート、ポリカーボネート、ジエチレン−グリコール−ジアリル・カーボネート（ＣＲ３９）、ポリスチレン、ポリエチレン・テレフタレート、ポリブチレン・テレフタレート、ＰＥＮおよびそのコポリマー、ポリアミド、コポリアミド、ポリエーテル・スルフォン、ポリ（アリル）エーテル・ケトン、ポリイミド、ポリウレタン、ポリアセタル、ポリアミド・イミド、ポリエーテル・ケトン、ポリエーテル・イミド、酸化ポリフェニレン、ポリ（オキシメチレン）、アクリロニトリル／ブタジエン／スチレン・ポリマーからできているプラスチックからなるグループから選択することができる。
【００５５】
本発明による複合材料の成形品は、射出成形プロセスまたは射出圧縮成形プロセス、射出ブロー成形プロセス、射出引っ張りブロー成形プロセス、または押出プロセスまたは特殊な射出成形プロセスにより製造することができる。
【００５６】
本発明による複合材料は、型内ラベル表示、型内装飾、型内フィルム装飾、複合射出成形、積層、蒸気コーティング、印刷、接着剤による結合、染色またはコーティング、および密封により特に改善され、他の構成要素に永久に結合される。
【００５７】
本発明による複合材料はコーティングすることができ、そして特にコーティングすることが好ましく、特に熱可塑性形成プロセス、またはポリウレタン鋳造コンパウンドのような反応性鋳造コンパウンド用の形成プロセスにより製造した成形品上に、溶液からの下塗りコート層と一緒にまたは下塗りコート層を使用しないで、硬質コートまたは染色可能な硬質コートを取り付け、その後で硬化することが好ましい。
【００５８】
好ましい実施形態の場合には、これらの成形品または複合材料に層を塗布するために蒸気コーティング・プロセス（スパッタリング）が使用される。プラズマ処理による準備を行ってまたは行わないで、金属を蒸発させることによりシリコン硬質コートまたは陰が形成される。
【００５９】
本発明による複合材料は、眼鏡レンズまたは眼鏡用のサン・レンズ、拡大鏡レンズ、レンズ・システム、顕微鏡、カメラ、移動セルラ電話用ディスプレイ、カメラ・レンズ、測定装置、腕時計用ガラスまたは腕時計用ケース、内蔵ディスプレイまたはすべての種類の装置を含んでいるまたは含んでいない携帯電話用ケース、およびＣＤ、ＤＶＤ用ケース、ＬＥＤ用レンズ、光学導波管、光カプラ、光増幅器、分配装置およびランプおよびレーザ整合ツール用の板ガラス、多層フィルム、コンパウンド・コンテナおよびすべての種類の透明な複合物のような光学構成要素用に使用することができる。
【００６０】
本発明による成形品の製造のために使用するプラスチック成形コンパウンドは、好ましい実施形態の場合には、ポリアミド成形コンパウンドである。ポリアミド成形コンパウンドは、下記の式（０）による透明または半透明なポリアミドを含む。
【００６１】
ポリアミド成形コンパウンド用のポリアミド組成は、式（０）のポリアミドの１つまたは複数の成分（上記参照）、および半結晶ポリアミド、コポリアミド、またはブロック・コポリアミドのうちの１つまたは複数の成分からなる。この場合、半結晶性のポリアミド、コポリアミドまたはブロック・コポリアミドの成分の一部または全部を、他のポリマーで置換することができ、または半結晶ポリアミド、コポリアミド、またはブロック・コポリアミドの成分は、移植外装／コア・ポリマーのような衝撃強度修正剤、ＳＢＲ、ＳＢＳ、ＥＰＳ、ＥＰＲ、ＳＥＢＳ、ＥＭＰ、ＥＰＤＭ、無水マレイン酸、移植ポリエチレン、プロピレン、エチレン−グリシジル・メタアクリレートのターポリマーのような衝撃強度修正剤からなるグループ、または温度または放射光の波長により陰影が変化するサーモトロピックまたはサーモクロミック添加物からなるグループから選択した他のポリマーを含むことができる。この組成物は、また、他の処理剤、またはガラス繊維またはガラス・ボールのような補強材料、または湿気防止剤を含むこともできる。
【００６２】
本発明による成形コンパウンド内においては、同一屈折性移植外装／コア・ポリマーおよび同一屈折性補強材料を使用することが特に好ましい。
【００６３】
適当な透明なポリアミドは、ラクタム、アミノ酸および／または適当な量のジアミンを含むジカルボキシル酸、脂肪族、脂環族、または他の代替品または分岐を含むことができる芳香族のグループからの各モノマーの骨格からなる。
【００６４】
さらに、非晶質ポリアミドおよび／または非晶質コポリアミドを含む、半結晶ポリアミドおよび／または半結晶コポリアミドの透明なポリアミドは、２００〜３５０℃の範囲内の温度で単一スクリュー押出装置または多重スクリュー押出装置内で混合することにより、ポリマーの混合物または合金として製造することができる。
【００６５】
適当なモノマーの組合せの透明なポリアミドは、例えば、最高４０バールの圧力オートクレーブ内で周知の重縮合プロセスにより製造することができる。芳香核を有する作動ジアミンを使用する場合には、最高６バールの修正プロセスが使用される。必要に応じて、真空にすることにより反動水を除去して合成ステップに影響を与えることができる。製造は、また２つのステップで行うことができる。最初に、前縮合物ができ、次に、例えば、押出装置内の溶融後縮合プロセス中に所望の粘度に調整される。
【００６６】
このようにして得られたポリマー溶融物は、周知の連続的粒子形成装置または高温切断装置によりペレットになる。好適には、ポリマー溶融物は、ペレットにする前に、５〜１００μｍのメッシュ・サイズを有するスクリーンを使用する、連続的または非連続的溶融物濾過、またはセラミックまたは金属焼結材料からなるサンド・フィルタまたはフィルタ・カートリッジにより清掃することが好ましい。これらのペレットは、空気または窒素のような乾燥用ガスを使用して、６０〜１８０℃の温度のドライヤ内で、または１〜１０００ミリバールの真空内で所望の湿度、すなわち０．０１〜０．１％の含水量に調整される。
【００６７】
透明なポリアミドの組成は、下式（０）から得られる。
【００６８】
【化７】
2007520377.tif 000008
【００６９】
ここで、
ｘ、ｙ：０〜１００モル％
Ｒ１、Ｒ２、Ｒ３：２〜１８の（ＣＨ２）単位を有する直連鎖または分岐鎖；脂環族；ジアルキル脂環族；アルキル化脂環族；オルト／メタ／パラ芳香族；またはその混合物。芳香族または脂環族は、１つの核を有するものであっても、複数の核を有するものであってもよく、直接または直鎖または分岐アルキル基を通して結合することができる。
【００７０】
透明なポリアミド混合物の組成は、式（０）の１つまたは複数の成分、および半結晶ポリアミド、コポリアミド、またはブロック・コポリアミドまたは外装／コア・ポリマーのような他の半結晶プラスチックの１つまたは複数の成分によるものである。
【００７１】
芳香族を含んでいない透明なポリアミドの好適な組成は、０〜１００モル％のＰＡＣＭ［ビス−（４−アミノ−シクロヘキシル）メタン］、および０〜１００モル％のＭＡＣＭ［ビス−（４−アミノ−３−メチル−シクロヘキシル）メタン］の１００モル％のジアミン混合物からなる成形コンパウンドである。この場合、０〜１０モル％のジアミン混合物は、６〜１２の炭素原子を有する脂肪族ジアミン、脂環族、アルキル置換脂環族、分岐脂肪族ジアミンまたは３〜１２のアミノ基を有するマルチアミンまたはその混合物のような他のジアミンにより置換することができる。この場合、０〜１００モル％のこれらのジカルボキシル酸またはその混合物を、１００モル％の長鎖脂肪族ジカルボキシル酸、または８〜１４の炭素原子を有するこれらのジカルボキシル酸の混合物で置換することができる。この場合、シクロヘキサン・ジカルボキシル酸またはその混合物が好ましい（請求項１７参照）。
【００７２】
必要に応じて、０〜１０モル％の他のジアミン、および１〜１０モル％の他のジカルボキシル酸を０〜２０モル％のアミノ酸またはラクタムとして添加することができる。
【００７３】
５０重量％以下のトランス、トランス・アイソマを含む３０〜７０モル％のビス−（４−アミノ−シクロヘキシル）メタン、および７０〜３０モル％のビス−（４−アミノ−３−メチル−シクロヘキシル）メタンの１００モル％のジアミン混合物から、および１００モル％のドデカン二酸またはセバシン酸またはアゼライン酸またはその混合物から作った透明な成形コンパウンドが好ましい。
【００７４】
５０重量％以下のトランス、トランス・アイソマを含む４０〜７０モル％のビス−（４−アミノ−シクロヘキシル）メタン、および６０〜３０モル％のビス−（４−アミノ−３−メチル−シクロヘキシル）メタンの１００モル％のジアミン混合物から、および１００モル％のドデカン二酸から作った透明な成形コンパウンドが特に好ましい。
【００７５】
５０重量％以下のトランス、トランス・アイソマを含む５０〜７０モル％のビス−（４−アミノ−シクロヘキシル）メタン、および５０〜３０モル％のビス−（４−アミノ−３−メチル−シクロヘキシル）メタンの１００モル％のジアミン混合物から、および１００モル％のドデカン二酸から作った透明な成形コンパウンドが特に好ましい。
【００７６】
商品名が４，４’−ジアミノジシクロヘキシル・メタン（ＢＡＳＦ社製のＣＡＳＮｏ．１７６１−７１−３）であるＤｉｃｙｋａｎタイプの５０重量％以下のトランス、トランス・アイソマを含む５０〜７０モル％のビス−（４−アミノ−シクロヘキシル）メタン、および商品名が３，３’−ジメチル−４，４’−ジアミノジシクロヘキシル・メタン（ＢＡＳＦ社製のＣＡＳＮｏ．６８６４−３７−５）であるＬａｒｏｍｉｎ  Ｃ２６０タイプの５０〜３０モル％のビス−（４−アミノ−３−メチル−シクロヘキシル）メタンの１００モル％のジアミン混合物から、および１００モル％のドデカン二酸から作った透明な成形コンパウンドが特に好ましい。
【００７７】
０．５％ｍ−クレソール溶液内で測定した場合に、１．６５〜２．００、好適には１．７０〜１．９５へと所望の相対的粘度を調整するために、適当な過度の量のジアミン酸またはジカルボキシル酸を使用することができる。０．０１〜２．０重量％、好適には０．０５〜０．５重量％のモノアミンまたはモノカルボキシル酸により調整を行うことが好ましい。
【００７８】
適当な調整剤は、安息香酸、酢酸、プロピオン酸、ステアリルアミン、またはその混合物である。ＨＡＬＳ（ヒンダード・アミン系光安定剤）タイプまたはトリアセトン・ジアミンまたはイソフタル酸−ジ−トリアセトン・ジアミン誘導体のような、第３ブチル・フェノール・タイプの安定剤グループを含むアミノ酸基またはカルボキシル酸基を含む調整剤が特に好ましい。
【００７９】
重縮合を促進するための適当な触媒は、０．０１〜０．５重量％、好適には、０．０３〜０．１重量％の範囲内の、処理中の変色も低減するＨ３ＰＯ２、Ｈ３ＰＯ３、Ｈ３ＰＯ４のような燐を含む酸、その塩または有機誘導体である。
【００８０】
排出中の発泡を防止するための適当な発泡防止剤は、１０％乳液に対して０．０１〜１．０重量％、好適には、０．０１〜０．１０重量％の範囲内のシリコーンまたはシリコーン誘導体を含む水性乳液である。
【００８１】
重縮合を行う前に、０．０１〜０．５重量％の適当な熱または紫外線安定剤を処方に添加することができる。好適には、高溶融タイプを使用することが好ましい。Ｉｒｇａｎｏｘ  １０９８、またはＮｙｌｏｓｔａｂ−ＳＥＥＤ、Ｔｉｎｕｖｉｎ  ７７０、Ｔｉｎｕｖｉｎ  ３２０、Ｔｉｎｕｖｉｎ  ３２６、Ｔｉｎｕｖｉｎ  ３２７を使用することが特に好ましい。
【００８２】
本発明による成形コンパウンドの製造は、周知の圧力オートクレーブ内で行われる。最初に、２６０〜３１０℃で圧縮段階が実行される。次に、２６０〜３１０℃で膨張が行われる。排出も２６０〜３１０℃で行われる。次に、成形コンパウンドが押出物として排出され、５〜８０℃の水浴内で冷却され、粒子状にされる。粒子は含水量が０．０６％以下になるように、８０℃で１２時間乾燥する。
【００８３】
粒子も循環する乾燥プロセス中、潤滑剤、着色剤、安定剤または他のもののような添加物を粒子上に塗布または焼結させることができる。
【００８４】
芳香族を含む好適な透明または半透明な可染性ポリアミド成形コンパウンドは、イソフタル酸、テレフタル酸またはナフタレン・ジカルボキシル酸だけ、またはその混合物のような芳香族ジカルボキシル酸を含む。一方、イソフタル酸は最大のフラクションを形成する。もちろん、関連エステルまたは他の置換誘導体も使用することができる。ナフタレン・ジカルボキシル酸の異なる対称または非対称のアイソマを特異的に選択することにより、結晶行動を調整することができる。芳香族ジカルボキシル酸の一部を脂肪族ジカルボキシル酸で置換することができる。
【００８５】
好適には、適当なジアミンは、メタキシレン・ジアミンまたはパラキシレン・ジアミンのような芳香核を含むことが好ましく、または適当なジアミンは、芳香族ジアミンまたは置換芳香族ジアミンのグループから選択することが好ましく、また芳香族ジアミンは単独でも混合物としてでも使用することができる。芳香族ジアミンのもっと少ない部分を脂肪族ジアミンまたは脂環式ジアミンで置換することができる。
【００８６】
１．５９以上、好適には１．６以上の屈折率を有する好適な透明または半透明な染色したポリアミド成形コンパウンドは、式（Ａ）の芳香核を有する支配的な重量百分率のジアミンおよびジカルボキシル酸を含む。
【００８７】
【化８】
2007520377.tif 000009
【００８８】
ここで、
ｎ１＝４０〜１００重量％
ｎ２＝６０〜０重量％
ｎ３＝０〜３０重量％
この場合、ｎ１、ｎ２およびｎ３の重量百分率は、１００重量％となる。
【００８９】
この場合、核Ｒ１、Ｒ２を含むジアミンは、同じものであっても異なるものであってもよく、パラキシリレンまたはメタキシリレン単位からなり、また２〜１２（ＣＨ２）単位を有する直鎖脂肪族または分岐連鎖、または単独でまたは混合物として使用される脂環式核を含む連鎖からなる（請求項２１参照）。
【００９０】
１００モル％の上記ジカルボキシル酸は、少なくとも４０モル％のイソフタル酸（ＩＰＡ）、および１００モル％となる量のテレフタル酸（ＴＰＡ）からなる。この場合、ＴＰＡの全部または一部をナフタリン・ジカルボキシル酸で置換することができる。
【００９１】
最高３０重量％までの上記成形コンパウンドを、５〜１１の（ＣＨ２）核からなるＲ３核を含むアミノ酸またはラクタムで置換することができる。
【００９２】
式（Ｂ）の組成が好ましい。
【００９３】
【化９】
2007520377.tif 000010
ここで
メタキシリレン・ジアミン（ＭＸＤ）：２０〜１００モル％、
ヘキサメチレン・ジアミン（６）：８０〜０モル％
イソフタル酸（Ｉ）：５０〜１００モル％
テレフタル酸（Ｔ）：５０〜１００モル％
【００９４】
それぞれは、１００モル％のジアミンおよび１００モル％のジカルボキシル酸に関連する。この場合、メタキシリレンの全部または一部を、パラキシリレン・ジアミンで置換することができる。この場合、テレフタル酸の全部または一部をナフタレン・ジカルボキシル酸で置換することができる。この場合、対称または非対称のアイソマまたはその混合物を使用することができる（請求項２２参照）。非対称アイソマが好ましい。
【００９５】
式（Ｂ）の組成が特に好ましい。
【００９６】
【化１０】
2007520377.tif 000011
ここで
メタキシリレン・ジアミン（ＭＸＤ）：２０〜８０モル％、
ヘキサメチレン・ジアミン（６）：８０〜２０モル％
イソフタル酸（Ｉ）：６０〜８０モル％
テレフタル酸（Ｔ）：４０〜２０モル％
それぞれは、１００モル％のジアミンおよび１００モル％のジカルボキシル酸に関連する。
【００９７】
式（Ｃ）の組成が特に好ましい。
【００９８】
【化１１】
2007520377.tif 000012
ここで、
対称または非対称のタイプの置換基位置を有するナフタリン・ジカルボキシル酸（ＮＤＣ）またはその混合物：２０〜８０モル％
イソフタル酸（Ｉ）：８０〜２０モル％
テレフタル酸（Ｔ）：４０〜０モル％
ヘキサメチレン・ジアミン（６）：１００モル％、このヘキサメチレン・ジアミンの全部または一部を、８〜１２のＣＨ２基を含むエチレン・ジアミン、トリメチル・ヘキサメチレン・ジアミンまたは直鎖ジアミン、またはノルボナン・ジアミン、４，４’−ジアミノジシクロヘキシル・メタン、３，３’−ジメチル−４，４’−ジアミノジシクロヘキシル・メタン、またはその混合物のような脂環式ジアミンにより置換することができる。それぞれは、１００モル％のジアミンおよび１００モル％のジカルボキシル酸に関連する。
【００９９】
芳香核を有する適当なジアミンは、例えば、メタキシリレン・ジアミンおよびパラキシリレン・ジアミンである。
【０１００】
適当な脂肪族ジアミンまたは脂肪族ジカルボキシル酸は、分岐していなくてもまたは分岐していてもよい、２〜１２のＣＨ２単位を有する脂肪族ジアミンまたは脂肪族ジカルボキシル酸である。
【０１０１】
適当な脂環式ジアミンまたは脂環式ジカルボキシル酸は、ノルボニル・メタン、シクロヘキシル・メタン、ジシクロヘキシル・メタン、ジシクロヘキシル・プロパン、ジ（メチル−シクロヘキシル）メタン、ジ（メチル−シクロヘキシル）プロパンのようなスケルトンを含む。
【０１０２】
芳香核を含む適当なジカルボキシル酸は、イソフタル酸（ＩＰＡ）、テレフタル酸（ＴＰＡ）、数個の対称および非対称のアイソマを含むナフタレン・ジカルボキシル酸、および酸またはそのエステルおよびその混合物として使用されるその混合物である。
【０１０３】
重縮合中反応を促進するために、Ｈ３ＰＯ２、Ｈ３ＰＯ３、Ｈ３ＰＯ４のような燐を含む触媒を、０．０１〜０．２重量％だけ水性処方に添加することができる。
【０１０４】
重合および後の処理のために色を安定させるために、Ｒ＝Ｈを含む酸の形をしていて、有機直鎖または環状基を含むＲ３ＰＯ２、Ｒ３ＰＯ３、Ｒ３ＰＯ４の燐を含む安定剤を、０．０１〜０．２重量％使用することもできるし、立体障害性フェノールを含む安定剤を、０．０１〜０．２重量％使用することもできる。
【０１０５】
チェーンの長さを調整するために、単官能基アミンまたは単官能基酸が重合され、過度のジアミンまたはジカルボキシル酸が使用される。多置換ピペリジニル基および三次ブチル・フェニル基のような安定剤機能を有する調整剤のいくつかのタイプが特に好ましい。
【０１０６】
本発明によるプラスチック成形コンパウンドは、例えば、４００ｎｍ以下の紫外線を濾過する紫外線吸収剤、またはレンズに陰をつけるための着色剤、または温度に依存するか、または放射光の波長により陰を変える、サーモトロピックまたはサーモクロミックな添加物、または高衝撃耐性の等反射性移植外装／コア・ポリマー、または潤滑剤および他の処理剤、またはガラス繊維またはボールまたは防湿剤のような等屈折性補強材を含むことができる。
【０１０７】
本発明によるプラスチック成形コンパウンドは、圧力オートクレーブ内で周知の縮合プロセスにより製造される。その特殊な機能は、タンク内のどの処理ステップも４バールの圧力を超えないことである。圧力がもっと高くなると、芳香核を有するこれらのジアミンは、例えば、２６０℃における溶融粘度を大きく増大する分岐を形成する傾向があるので、反応装置から排出できなくなる。
【０１０８】
例えば、４００ｎｍ以下の紫外線を濾過する紫外線吸収剤、またはレンズに陰をつけるための着色剤、または温度または放射光の波長により陰を変えるフォトトロピック、サーモトロピック、またはサーモクロミック添加物、または高衝撃耐性のための等屈折性移植外装／コア・ポリマーのような所望の添加物中で動作するための適当なプロセスは、押出装置での周知の混合プロセスである。
【０１０９】
粒子を１つの成分からなるレンズに形成するための適当なプロセスは、熱可塑性プラスチック、特に多数個取り成形用金型での射出成形にとって周知のものである。
【０１１０】
さらに、本発明による成形コンパウンドを使用すれば、絵付成形シートまたは他の成形品から複合レンズを製造することができる。このレンズは、偏光特性を有し、例えば、４００ｎｍ以下の紫外線を濾過する紫外線吸収剤、またはレンズに陰をつけるための着色剤、または温度または放射光の波長により陰を変えるフォトトロピック、サーモトロピック、またはサーモクロミック添加物で仕上げられる。さらに、複合レンズは、レンズ材料を含む絵付成形保護フィルムにより製造することができ、それにより化学薬品または機械的応力能力またはスライドまたは磨耗行動への耐性を改善することができる。
【０１１１】
本発明による屈折率が高い成形コンパウンドの適当な用途は、眼鏡、カメラ、双眼鏡、顕微鏡、電気光学測定、試験機器、光学フィルタ、ヘッドライト・レンズ、ランプ・レンズ、プロジェクタおよびビーマ、観察用窓および中を見るための覗き窓用の光学レンズである。
【０１１２】
表面を仕上げるために、硬質コート、ソフトコートまたは紫外線保護コートによるコーティング、炭素または金属原子により蒸気コーティング、プラズマ処理、層の移植のような周知のプロセスを使用することができる。
【０１１３】
本発明によるこれらの成形コンパウンドは、もちろん、他の非晶質または半結晶ポリアミドで混合成分として使用することもできるし、従来の補強材料、ナノ粒子、衝撃強度修正剤、着色剤、難燃剤、柔軟剤、安定剤、および潤滑剤で仕上げることができる。
【０１１４】
好適で透明なポリアミド混合物は、式Ｉａ／Ｉｂの組成を有するポリアミド（Ｉ）、および式ＩＩａ／ＩＩｂの組成を有する少なくとも１つの半結晶ポリアミド（ＩＩ）を含む。成分ポリアミド（Ｉ）およびポリアミド（ＩＩ）は、９９：１から１：９９、好適には、１０：９０から９０：１０の割合で使用され、そのため合計は１００部に等しくなる（請求項２５参照）。
【０１１５】
もう１つの成分として、１００部のポリアミドに対して０．０１〜２部の式（ＩＩＩ）の少なくとも１つの燐化合物、または１００部のポリアミドに対して０．０１〜１５部の式（ＩＶ）の少なくとも１つの燐化合物が添加される。これにより難燃効果も達成される。式（ＩＩＩ）および式（ＩＶ）の燐化合物は、もちろん、混合物としても使用することができる。
【０１１６】
必要に応じて、１００部のポリアミドに対して０〜２部の１つまたは複数の通常の安定剤を添加することができる。
【０１１７】
もちろん、充填材、補強材、難燃剤、柔軟剤、潤滑剤、着色剤、処理剤および他の周知の仕上げ剤も添加することができる。
【０１１８】
ポリアミド（Ｉ）は、式（Ｉａ）および（Ｉｂ）のモノマー組成を含む。
【０１１９】
【化１２】
2007520377.tif 000013
および
【０１２０】
【化１３】
2007520377.tif 000014
ここで、
Ｘ＝イソフェニレン、パラフェニレン、４〜１２（ＣＨ２）単位、シクロヘキシル、ナフチル、ノルボルニル、トリメチル・ヘキサメチレン
Ｘ１＝イソフェニレン、パラフェニレン、２〜１２（ＣＨ２）単位、シクロヘキシル、ナフチル、ノルボルニル、トリメチル・ヘキサメチレン
Ｙ＝（ＣＨ２）：２〜１２（ＣＨ２）単位、シクロヘキシル、ビス−（メチル−シクロヘキシル）メタン／エタン／プロパン、ノルボルニル、トリメチル・ヘキサメチレン、ビス−（シクロヘキシル）メタン／エタン／プロパン
Ｙ１＝（ＣＨ２）：２〜１２（ＣＨ２）単位、シクロヘキシル、ビス−（メチル−シクロヘキシル）メタン／エタン／プロパン、ノルボルニル、トリメチル・ヘキサメチレン、ビス−（シクロヘキシル）メタン／エタン／プロパン
Ｚ＝（ＣＨ２）：４〜１２（ＣＨ２）単位、シクロヘキシル、ビス−（メチル−シクロヘキシル）メタン／エタン／プロパン、ノルボルニル
Ｚ１＝（ＣＨ２）：４〜１２（ＣＨ２）単位、シクロヘキシル、ビス−（メチル−シクロヘキシル）メタン／エタン／プロパン、ノルボルニル、
ａ＝０〜５０モル％、ｂ＝０〜１００モル％、
ａ１＝０〜５０モル％、ｂ１＝０〜１００モル％、
ａ＋ａ１＋ｂ＋ｂ１の合計は１００モル％。ｃ＋ｃ１の合計は１００重量％。
半結晶ポリアミド（ＩＩ）は、式（ＩＩ）のモノマー組成を含む。
【０１２１】
【化１４】
2007520377.tif 000015
および
【０１２２】
【化１５】
2007520377.tif 000016
ここで、
ｕ＝（ＣＨ２）：４〜１２（ＣＨ２）単位、ｖ＝（ＣＨ２）：４〜１２（ＣＨ２）単位、
ｓ、ｓ１＝（ＣＨ２）：２〜１２（ＣＨ２）単位、メタキシリレン、パラキシリレン、
ｔ、ｔ１＝（ＣＨ２）：２〜１２（ＣＨ２）単位、イソフェニレン、パラフェニレン、
ｆ＝０〜５０モル％、ｄ＝０〜１００モル％
ｆ１＝０〜５０モル％、ｅ＝０〜１００モル％
ｆ＋ｆ１＋ｄ＋ｅの合計は１００モル％であり、
ｇ＋ｇ１の合計は、１００重量％である。
【０１２３】
式（ＩＩＩ）の燐化合物を純粋な形でまたは水溶液として添加することができる。
【０１２４】
【化１６】
2007520377.tif 000017
ここで、
Ｘ＝Ｈ、−ＯＲ、２−ピリジル、−ＮＨ２、−ＮＨＲ’、−ＮＲ’Ｒ”、この場合、Ｘを（Ｒ’）に結合することもできるし、またはＰに直接結合することもできる。
Ｒ’＝Ｈ、（ＣＨ２）ｎ１、直鎖または分岐鎖
Ｒ”＝Ｌｉ、Ｎａ、Ｋ、Ｈ、（ＣＨ２）ｎ２、直鎖または分岐鎖、
ｎ＝０〜５；ｌ＝０，１，１．５，２，２．５；ｍ＝０〜３；ｎ１＝１〜１２、ｎ２＝１〜１２。
【０１２５】
式（ＩＶ）の環式無水ホスホン酸コンパウンドを純粋な形で、または水溶液として添加することができる。
【０１２６】
【化１７】
2007520377.tif 000018
ここで
ｎ＝３、４、５、６、リング内に３、４、５、６の（Ｐ−Ｏ）単位を有する交互−Ｐ−Ｏ−複素環
Ｒ＝ＣＨ３、Ｃ２Ｈ５、Ｃ３Ｈ７、Ｃ４Ｈ９、イソブチル、２，２，６，６−テトラメチル−４−ピペリジル。
もちろん、燐化合物の混合物も使用することができる。
【０１２７】
本発明によるポリアミド混合物の適当な製造方法は、２５０〜３３０℃の間の結果として得られるコンパウンド温度を含む押出温度を使用する場合のすべて周知の押出プロセスである。
【０１２８】
本発明によるポリアミド混合物の適当な処理方法は、２００〜３５０℃の温度で、成形品、フィルム、プレート、繊維、チューブおよびパイプおよびバーを製造する熱可塑性処理方法である。
【０１２９】
本発明によるポリアミド混合物からできている成形品、フィルム、プレート、繊維、チューブ、パイプ、バーおよびコーティングの適当な用途は、眼鏡、カメラ、レンズ、照明システム、ミラー、板ガラス、中を見るための覗き窓、光学構成要素、機器パネル、ボトル、容器、医療用、化粧品用、および衛生用製品、歯ブラシ、ハンドル、パッキング、装身具、積層、多重層フィルム、共通押出フィルム、プレート状半製品、シリンダー状半製品、光学導波管、光ファイバ、ケーブル外装、チューブ、パイプ、およびライン、または保護コーティング、ニスおよび溶液からできているワイヤ用絶縁材料、グリッド／グリル、バスケット、金属シート、磁気コイル、偏向コイルである。
【０１３０】
本発明による潤滑剤を含む仕上げを使用する本発明によるプラスチックまたはポリアミド成形コンパウンドの製造は下記の３つの方法で行うことができる。
ａ）潤滑剤を含む液体を粒子と混合する方法；
ｂ）主バッチ粒子を作り、粒子混合物を作る方法；
ｃ）重合または重縮合の前または重縮合中に潤滑剤を添加する方法。
【０１３１】
本発明による成形コンパウンドは、さらに２ｍｍのレンズ内で目に有害な４００ｎｍ以下の波長の光透過を０．５％以下に低減する紫外線保護剤を含むことができる。
【０１３２】
適当な紫外線吸収剤は、ヒドロキシフェニル・ベンゾトリアゾル、またはチヌビン、ユビノールまたはその他のようなヒドロキシフェニル・クロロベンゾトリアゾルである。
【０１３３】
紫外線吸収剤の添加は、本発明による成形コンパウンドの粒子と混合することにより、または本発明による成形コンパウンドを押出すことにより作ったものであって、粒子の形をしている押出装置上の紫外線吸収剤の濃度が高い、粒子の形をしている別々に製造した主バッチを添加することにより行うことができる。
【０１３４】
別の方法としては、本発明による潤滑剤をこの紫外線主バッチ内に練り込むこともできる。紫外線主バッチ用の基礎材料として、本発明による成形コンパウンドとは違うが、濃い曇りを発生しない透明なポリアミド成形コンパウンドを使用することもできる。
【０１３５】
押出装置内の１ステップですべての添加物を混入し、それらが均質な粒子として存在する場合には、本発明による成形コンパウンドの製造プロセスは特に有利になる。
【０１３６】
本発明によるこれらの成形コンパウンドは、Ａｒｂｕｒｇ社製のＡｌｌｒｏｕｎｄｅｒ  ２７０℃  ５００〜１００タイプ（締めつけ力が５００ｋＮである）のような射出成形機械上で次のステップ中に処理される。
【０１３７】
参照例または例１〜３５の成形コンパウンドを処理するための通常の設定パラメータは、下記の通りである。
【０１３８】
シリンダ温度：２６０、２６５、２７０、２７０、２７０℃
（特に高い設定、ホッパからノズル）
型温度：８０℃
スクリューの周囲速度：１５ｍ／分（特に高い設定）
特定の背圧：５０バール
射出速度：１５ｃｍ３／秒
射出容積：２０ｃｍ３（最大４７ｃｍ３＝４３％）
保持圧力への切替点：３ｃｍ３
レンズの型内に１つの凹部を有するよく磨いた型により、本発明による成形コンパウンドから平面−平行の厚さ２ｍｍの関連試験レンズを作った。純度、曇り、透明度および光透過性についてレンズの品質を試験した。
【０１３９】
密封プロセス中、４つの凹部を有する型内での、本発明による成形コンパウンドの処理の容易さについて試験した。レンズを数日かけて製造した場合には、型の堆積物について試験し、スクリューを清掃しなければならない稼働時間を測定した。
【０１４０】
パーキン−エルマ・タイプの紫外線スペクトロメータにより、スケーリングアップ・プロセスからのレンズの光透過特性を試験した。
【０１４１】
掻き傷への耐性を改善するために、従来のプロセスにより塗布した標準コート・システム上で接着の重要な特性を試験し、レンズへの接着力を試験した。この目的のために、紫外線エージングの前後に碁盤目状の傷をつけ、調理水内に貯蔵した後で査定した。
【０１４２】
熱可塑性形成プロセスにより、またはポリウレタン鋳造コンパウンドのような反応性鋳造コンパウンド用の形成プロセスにより、製造した成形品上に溶液から、下塗りコートＰＲ１１６５のような下塗りコート層と一緒にまたはこれを使用しないで取り付け、硬化したＴＣ−１１７９のようなまたはＴＣ−３０００のような染色可能なハードコートのようなＳＤＣコーティング社製のハードコートが特に好ましい。
【０１４３】
例えば、シリコンの固い層または陰が、プラズマ処理を使用してまたは使用しないで金属の蒸着により形成されるこれらの成形品に層を塗布するための蒸気コーティング・プロセス（スパッタリング）が特に好ましい。
【０１４４】
図１〜図７および表１〜４を参照しながら、下記の例により本発明を詳細に説明するが、本発明はこれにより制限されない。
【０１４５】
例の中で使用する略語および材料について以下に説明する。
【０１４６】
例
参照例１
Ｔｇが１５５℃であり、相対粘度が１．７３（ｍ−クレゾールの０．５％）のＭＡＣＭ１２タイプの非常に透明なポリアミドを４％のＧｒｉｌａｍｉｄ  ＴＲ  ＭＢ  ＸＥ３８０５  ＵＶ４００と混合した。両方とも、粒子の形をしているＥＭＳ  Ｃｈｅｍｉｅ  ＡＧ社の製品で、混合物を２つのスクリューを備える押出装置（ＷＰ  ＺＳＫ３０、２８０℃）上で押し出し、粒子に切断し、乾燥して水分を０．０６％にした。
この粒子を射出成形機械上で処理して、直径７５ｍｍ、厚さ２ｍｍの平行平面レンズにした。凸面上に光を放射することによりレンズを測定した。紫外線の吸収は、４００ｎｍまでで９９．８％以下であった。
光透過率は、８９．９％であった。入手したレンズ特性は、Ｂｙｋ−Ｇａｒｄｎｅｒヘーズメータで測定した（図１〜図３）。
【０１４７】
（本発明による）例２、３および５：参照例４
例１の粒子混合物にいくつかの潤滑剤を混入し、次にそれを押し出し、粒子に粉砕し、乾燥して水分を０．０６％以下にし、同じ方法で処理して試験レンズにした。例２〜５の場合には、紫外線保護は、４００ｎｍまで９９．８％であった。
例２：パラフィン・オイル（ＨＴＮＰ）（液体）の＋０．０５％；
例３：パラフィン・オイル（ＨＴＮＰ）（液体）の＋０．１０％；
参照例４：ステアリン酸カルシウム（ＣＳ）（粉末）の＋０．１０％
例５：飽和ポリ（オシキエチレン）−ソルビタン脂肪酸エステル（液体）の＋０．１０％、タイプ：ポリソルバット２０（ＰＳ２０）
光学的特性の比較（図１〜図３）は、液体潤滑剤が最も低いヘーズ値（％単位）、最も高い透明度（％単位）、および著しく増大した透過値（Ｂｙｋ−Ｇａｒｄｎｅｒ方法で測定した％単位）を示す。透明度については、パラフィン・オイルＨＴＮＰ（０．１％）が、９０．３％の最高値を示す。）粉末ステアリン酸カルシウムが１．２％の最高値を示した。
【０１４８】
参照例６
Ｔｇが１５５℃であり、相対粘度が１．７３（ｍ−クレゾールの０．５％）のＭＡＣＭ１２タイプの非常に透明なポリアミドを、４％のＧｒｉｌａｍｉｄ  ＴＲ  ＭＢ  ＸＥ３８０５  ＵＶ４００と混合した。両方とも、粒子の形をしているＥＭＳ  Ｃｈｅｍｉｅ  ＡＧ社の製品で、混合物を２つのスクリューを備える押出装置（ＷＰ  ＺＳＫ３０、２８０℃）上で押し出し、粒子に切断し、乾燥して水分を０．０６％にし、オレンジ色の顔料と混合した。
この混合物を射出成形機械上で処理して、直径７５ｍｍ、厚さ２ｍｍの平行平面レンズにした。凸面上に光を放射することによりレンズを測定した。紫外線の吸収は、４００ｎｍまでで９９．８％であった。
光透過率は、４９．３％であった。入手したレンズ特性は、Ｂｙｋ−Ｇａｒｄｎｅｒヘーズメータで測定した（図４〜図６）。
【０１４９】
（本発明による）例７および８：参照例９
例１の粒子混合物にいくつかの潤滑剤を混入し、同じ方法で処理して試験レンズにした。例７〜９の場合には、紫外線保護は、４００ｎｍまでで９９．８％であった。
例７：パラフィン・オイル（ＨＴＮＰ）（液体）の＋０．０５％；
例８：パラフィン・オイル（ＨＴＮＰ）（液体）の＋０．１０％；
参照例９：ステアリン酸カルシウム（ＫＳ）（粉末）の＋０．１０％
光学的特性の比較（図４〜図６）は、液体潤滑剤ＨＴＮＰが最も低いヘーズ値（％単位）、最も高い透明度（％単位）、および著しく増大した透過値（Ｂｙｋ−Ｇａｒｄｎｅｒ方法で測定した％単位）を示した。ＨＴＮＰの場合には、粉末状の着色顔料が明らかによりよく分布していた。
【０１５０】
参照例１０
Ｔｇが１５５℃であり、相対粘度が１．７３（ｍ−クレゾールの０．５％）のＥＭＳ  Ｃｈｅｍｉｅ  ＡＧ社の製品であるＭＡＣＭ１２タイプの非常に透明なポリアミドを、射出成形機械上で処理して直径７５ｍｍ、厚さ２ｍｍの平行平面レンズにした。星形に配置されている凹部および低温ランナーを含む４つの凹部を有する型を使用した。
射出成形機械内の可塑化ユニット上の堆積物の形成を示す、レンズ内の黒い粒子を検出するまでの製造時間を測定した。表１は結果の要約を示す。
【０１５１】
（本発明による）例１１
Ｔｇが１５５℃であり、相対粘度が１．７３（ｍ−クレゾールの０．５％）のＥＭＳ  Ｃｈｅｍｉｅ  ＡＧ社の製品であるＭＡＣＭ１２タイプの非常に透明なポリアミドを、粒子の形をしている０．０５％のＨＴＮＰと混合した。
この混合物を射出成形機械上で処理して直径７５ｍｍ、厚さ２ｍｍの平行平面レンズにした。星形に配置されている凹部および低温ランナーを含む４つの凹部を有する型を使用した。
射出成形機械内の可塑化ユニット上の堆積物の形成を示すレンズ内の黒い粒子を検出するまでの製造時間を測定した。表１は結果の要約を示す。
【０１５２】
参照例１２
Ｔｇが１５５℃であり、相対粘度が１．７３（ｍ−クレゾールの０．５％）のＭＡＣＭ１２タイプの非常に透明なポリアミドを、４％のＧｒｉｌａｍｉｄ  ＴＲ  ＭＢ  ＸＥ３８０５  ＵＶ４００と混合した。両方とも、粒子の形をしているＥＭＳ  Ｃｈｅｍｉｅ  ＡＧ社の製品である。
この混合物を射出成形機械上で処理して、直径７５ｍｍ、厚さ２ｍｍの平行平面レンズにした。星形に配置されている凹部および低温ランナーを含む４つの凹部を有する型を使用した。
レンズ型の凹部内の堆積物を検出するまでの製造時間を測定した。表１は結果の要約を示す。
【０１５３】
（本発明による）例１３
Ｔｇが１５５℃であり、相対粘度が１．７３（ｍ−クレゾールの０．５％）のＭＡＣＭ１２タイプの非常に透明なポリアミドを、４％のＧｒｉｌａｍｉｄ  ＴＲ  ＭＢ  ＸＥ３８０５  ＵＶ４００と混合した。両方とも粒子の形をしているＥＭＳ  Ｃｈｅｍｉｅ  ＡＧ社の製品である。
この混合物を射出成形機械上で処理して、直径７５ｍｍ、厚さ２ｍｍの平行平面レンズにした。星形に配置されている凹部および低温ランナーを含む４つの凹部を有する型を使用した。
レンズ型の凹部内の堆積物を検出するまでの製造時間を測定した。表１は結果の要約を示す。
【０１５４】
参照例１４
Ｔｇが１５５℃であり、相対粘度が１．７３（ｍ−クレゾールの０．５％）のＭＡＣＭ１２タイプの非常に透明なポリアミドを、４％のＧｒｉｌａｍｉｄ  ＴＲ  ＭＢ  ＸＥ３８０５  ＵＶ４００と混合した。両方とも、粒子の形をしていて、０．１％の茶色の顔料を含むＥＭＳ  Ｃｈｅｍｉｅ  ＡＧ社の製品である。
この混合物を射出成形機械上で処理して、直径７５ｍｍ、厚さ２ｍｍの平行平面レンズにした。星形に配置されている凹部および低温ランナーを含む４つの凹部を有する型を使用した。
レンズ型の凹部内の堆積物を検出するまでの製造時間を測定した。表１は結果の要約を示す。
【０１５５】
（本発明による）例１５
Ｔｇが１５５℃であり、相対粘度が１．７３（ｍ−クレゾールの０．５％）のＭＡＣＭ１２タイプの非常に透明なポリアミドを、４％のＧｒｉｌａｍｉｄ  ＴＲ  ＭＢ  ＸＥ３８０５  ＵＶ４００と混合した。両方とも、粒子の形をしていて、０．０５％のＨＴＮＰおよび０．１％の茶色の顔料を含むＥＭＳ  Ｃｈｅｍｉｅ  ＡＧ社の製品である。
【０１５６】
この混合物を射出成形機械上で処理して、直径７５ｍｍ、厚さ２ｍｍの平行平面レンズにした。星形に配置されている凹部および低温ランナーを含む４つの凹部を有する型を使用した。
【０１５７】
レンズ型の凹部内の堆積物を検出するまでの製造時間を測定した。表１は結果の要約を示す。
【０１５８】
レンズのコーティングは、レンズ・コーティングのための従来の方法により浸漬浴内で行われる。ＳＤＣ  Ｃｏａｔｉｎｇ社の２つのシステム、すなわち、ａ）Ｈａｒｄｃｏａｔ  ＴＣ  １１７９、およびｂ）下塗りコートＰｒｉｍｅｒ  ＰＲ  １１６５＋Ｈａｒｄｃｏａｔ  ＨＣ  １１７９を試験した。レンズを超音波浴（２３℃）内で蒸留水により清掃し、２０分間空気乾燥した。清掃したレンズを下塗りコート浴（２３℃）内に浸漬し、２５ｃｍ／分の速度で引き出し、２０分間空気乾燥した。硬質コート（ＨＣ）を塗布するために、レンズをＨＣ浴（２３℃）内に浸漬し、３０ｃｍ／分の速度で引き出し、２０分間空気乾燥した。オーブン内で１１５℃で２時間硬化させた。その後で、コーティングしたレンズを、エージングの前後に碁盤目試験を行った。
【０１５９】
この目的のために、１ｍｍ間隔（例えば、５×５ライン）でコート内に水平および垂直ラインの切れ目を入れたので、１ｍｍ２のコートの正方形ができた。このグリッドに透明なテープ（例えば、セロテープ（登録商標））を貼った。透明なテープを剥がした後に、剥がれた正方形のコートの数をカウントした。接着力は、正方形のコートの全数に対する剥がれなかった正方形のコートの比率で（％）で表される。
【０１６０】
【表１】
2007520377.tif 000019
【０１６１】
ＨＴＮＰを添加することにより、スクリュー堆積物ができるまでの間隔をはっきりと延長することができた。型堆積物が形成されるまでの時間的間隔も延長することができ、そのため経済的効率がはっきりと改善され、全プロセスの運転時間がはるかに安定した。
【０１６２】
ハードコートの接着力に対する予想したマイナスの影響は、「Ａｔｌａｓ  Ｓｕｎｔｅｓｔｅｒ  ＣＰＳ＋」で複合材料を紫外線エージングした後でも認められなかった。成形コンパウンドに０．１％のＨＴＮＰを添加した後で、碁盤目試験を行ったが、接着力の何らの欠陥も認められなかった。
【０１６３】
光の透過性および紫外線保護、および色効果の感度特性には変化は見られなかった（図７）。参照例１４および例１５のレンズの透過性曲線は正確に一致した。
【０１６４】
参照例１６
攪拌槽内の３０ｇの水内で３６．１ｇのＭＡＣＭおよび３４．５ｇのドデカン二酸を混合し、徐々に２８０℃になるように、各沸点まで圧力を加えないで攪拌しながら加熱した。その後で、必要なトルクになるまで約２時間の間２８０℃で攪拌しながら混合物のガス抜きをした。次に、得られた透明なポリアミド溶融物を冷却し、粉砕し、水分が０．０６％になるまで乾燥した。表２はこの材料の得られたデータの要約を示す。
【０１６５】
（本発明による）例１７〜１９
攪拌槽内の３０ｇの水内で３６．１ｇのＭＡＣＭおよび３４．５ｇのドデカン二酸および種々の量のＨＴＮＰを混合し、徐々に２８０℃になるように、各沸点まで圧力を加えないで攪拌しながら加熱した。その後で、所望のトルクになるまで約２時間の間２８０℃で攪拌しながら混合物のガス抜きをした。次に、得られた透明なポリアミド溶融物を冷却し、粉砕し、水分が０．０６％になるまで乾燥した。表２はこの材料の得られたデータの要約を示す。
【０１６６】
【表２】
2007520377.tif 000020
【０１６７】
いくつかの例が、本発明による成形コンパウンドの製造の際には、重縮合プロセスと干渉を起こさないで、処方に液体ＨＴＮＰを直接添加することができることを示していた。粘度に対する視覚的な量に依存する効果は、連鎖移動剤の量を調整することにより補償することができた。ＨＴＮＰを添加することにより縮合時間が有利に短縮した。
【０１６８】
参照例２０
相対粘度が１．７３（ｍ−クレゾールの０．５％）であり、Ｔｇが１５５℃であるＭＡＣＭ１２タイプの従来の方法で作った脂環式ポリアミド［ＢＡＳＦ製のビス−（４−アミノ−３−メチル−シクロヘキシル）メタン、ラロミンＣ２６０、およびドデカン二酸］の流動性を、コンパウンド温度が２８０℃、および型温度が６０℃のＡｒｂｕｒｇ射出成形機械上で試験した。型内の流れチャネルの直径は１．５ｍｍであり、幅は１０ｍｍであり、螺旋状に配置されていた。流れの長さを１０００バールの圧力下でｍｍ単位で測定した。６０ｍｍ×５０ｍｍ×３ｍｍのプレート上で黄色度指数および光の透過性を測定した。溶融物の流れ速度（ＭＶＲ）を２７５℃／５ｋｇで測定した。
【０１６９】
（本発明による）例２１
参照例２０と同じ方法で、脂環式ポリアミドを９０％の脂環式ポリアミドおよび１０％のステアリン酸カルシウムからなる主バッチと混合した。
【０１７０】
（本発明による）例２２
参照例２０と同じ方法で、脂環式ポリアミドを、相対粘度が１．６（ｍ−クレゾールの０．５％）である９０％のポリアミド１２および１０％のステアリン酸カルシウムからなる主バッチと混合した。
【０１７１】
（本発明による）例２３
参照例２０と同じ方法で、脂環式ポリアミドを、相対粘度が１．６（ｍ−クレゾールの０．５％）である９０％のポリアミド１２および１０％のＨＴＮＰからなる主バッチと混合した。
【０１７２】
参照例２４
参照例２０と同じ方法で、７５％の脂環式ポリアミドと相対粘度が２．５であるポリアミド１２の混合物を使用した。
【０１７３】
（本発明による）例２５〜２７
例２４のポリアミド混合物を、例２１〜２３と同じ方法で主バッチと混合した。
【０１７４】
【表３】
2007520377.tif 000021
【０１７５】
表３の例のマトリックスは、ＰＡＭＡＣＭ１２またはＰＡＭＡＣＭ１２／ＰＡ１２の混合物からなる。各主バッチ内の異なる潤滑剤のうち、例２３および２７の潤滑剤は、透明度に悪影響を与えないで、流れの長さおよび溶融物の流れの速度の点で最も優れた行動を示した。さらに、これら潤滑剤の黄色度指数は若干低減した。
【０１７６】
参照例２８および３２
参照例２０および２４により、相対粘度が１．５５であり、Ｔｇが１６０℃であるＭＡＣＭＩ／１２タイプの芳香族コポリアミドを使用した。型温度を８０℃に上昇した。
【０１７７】
（本発明による）例２９〜３１および３３〜３５
例２８のポリアミド混合物を、例２１〜２３と同じ方法で主バッチと混合した。型の温度は８０℃に上昇した。
【０１７８】
【表４】
2007520377.tif 000022
【０１７９】
表４の例のマトリックスは、ＣｏＰＡＭＡＣＭＩ／１２またはＣｏＰＡＭＡＣＭＩ／１２／ＰＡ１２の混合物からなる。各主バッチ内の異なる潤滑剤のうち、例３１および３５の潤滑剤は、透明度に悪影響を与えないで、流れの長さおよび溶融物の流れの速度の点で最も優れた行動を示した。
【０１８０】
参照例３６
相対粘度が１．７３（ｍ−クレゾールの０．５％）であり、Ｔｇが１５５℃であるＭＡＣＭ１２タイプの従来の方法で作った脂環式ポリアミド[ＢＡＳＦ製のビス−（４−アミノ−３−メチル−シクロヘキシル）メタン：ラロミンＣ２６０、およびドデカン二酸］の取出し行動を、Ａｒｂｕｒｇ射出成形機械上で試験した。
この目的のために、中央ゲートを有する若干円錐形のカップを製造し、排出中の取出し力を測定した。カップの寸法は下記の通りである。
底部直径：５７ｍｍ
開口部直径：５８ｍｍ
高さ：９４ｍｍ
壁厚：３．５ｍｍ
処理のために下記のパラメータを使用した。
シリンダ温度、ゾーン４：２５５℃
シリンダ温度、ゾーン３：２６０℃
シリンダ温度、ゾーン２：２６５℃
ダイ温度：２６０℃
型温度：８０℃
スクリューの円周速度：９．４ｍ／分
指定背圧：１００バール
射出速度：４０ｍｍ／秒
保持圧力／保持圧力時間：６００バール／８秒
４００バール／６秒
２００バール／６秒
サイクル時間：５９秒
【０１８１】
参照例３７
参照例３６と同じ方法で、脂環式ポリアミドを、相対粘度が１．５５、Ｔｇが１６０℃であるＭＡＣＭＩ／１２タイプの９０％の芳香族コポリアミドおよび１０％のステアリン酸カルシウムからなる主バッチと混合した。
【０１８２】
参照例３８
参照例３６と同じ方法で、脂環式ポリアミドを、９０％の脂環式ポリアミドおよび１０％のステアリン酸カルシウムからなる主バッチと混合した。
【０１８３】
（本発明による）例３９
参照例３６と同じ方法で、脂環式ポリアミドを、９０％の脂環式ポリアミドおよび１０％のＨＴＮＰからなる主バッチと混合した。
表５は、本発明による参照例３６〜３８および例３９で測定した取出し力を示す。
【０１８４】
参照例４０
相対粘度が１．５５（ｍ−クレゾールの０．５％）であり、Ｔｇが１６０℃である、ＭＡＣＭＩ／１２タイプの従来の方法で作った芳香族コポリアミド［ＢＡＳＦ製のビス−（４−アミノ−３−メチル−シクロヘキシル）メタン：ラロミンＣ２６０、イソフタル酸およびラクタム１２］の取出し行動を、参照例３７と同じ方法でＡｒｂｕｒｇ射出成形機械上で試験した。
【０１８５】
参照例４１
参照例４０と同じ方法で、脂環式ポリアミドを、相対粘度が１．５５、Ｔｇが１６０℃であるＭＡＣＭＩ／１２タイプの９０％の芳香族コポリアミドおよび１０％のステアリン酸カルシウムからなる主バッチと混合した。
【０１８６】
参照例４２
参照例４０と同じ方法で、脂環式ポリアミドを、９０％の脂環式ポリアミドおよび１０％のステアリン酸カルシウムからなる主バッチと混合した。
【０１８７】
（本発明による）例４３
参照例４０と同じ方法で、脂環式ポリアミドを、９０％の脂環式ポリアミドおよび１０％のＨＴＮＰからなる主バッチと混合した。
表５は、本発明による参照例４０〜４２および例４３で測定した取出し力を示す。
【０１８８】
【表５】
2007520377.tif 000023
【０１８９】
表５の例のマトリックスは、ＰＡＭＡＣＭ１２またはＭＡＣＭＩ／１２タイプの芳香族コポリアミドからなる。各主バッチ内の異なる潤滑剤のうち、例３９および４３の潤滑剤は取出し力の点で最も優れた行動を示した。
【０１９０】
もちろん、本発明の上記結果は、なんら問題なく、材料ＰＭＭＡおよびＰＣにも適用することができる。
【０１９１】
使用した略語のリスト
ＡＡ：アゼライン酸
ＡＥＳ：アクリロニトリル／ＥＰゴム／スチレン
バイエル磨耗：測定方法
Ｂｙｋ−Ｇａｒｄｎｅｒ：測定方法
ＣＤ：コンパクト・ディスク
ＣｏＰＡ：コポリアミド
ＣＳ：ステアリン酸カルシウム
ＤＤＡ：ドデカン二酸
ＤＶＤ：デジタル汎用ディスク
Ｅｘ．：本発明による例
ｅｘ  ＡＷＴ：アプリケーション開発部
ＧＭ：潤滑剤
ＨＡＬＳ：ヒンダード・アミン光安定剤
ＨＣ：ハードコート
ｈｒ、ｈｒｓ：時間
ＨＴＮＰ：低分子パラフィンを有するヘキサメチルテトラコサン
Ｉ：イソフタル酸
ＩＰＡ：イソフタル酸
ＬＥＤ：発光ダイオード
ｍ−：メタ
ＭＡＣＭ：ビス−（４−アミノ−３−メチル−シクロヘキシル）メタン
ＭＢ：主バッチ
ＭＶＲ：溶融物流れ速度
ＭＸＤ：メタ−キシリレン・ジアミン
ＮＤＣ：ナフタレン・ジカルボキシル酸
ｏ−：オルト
ｐ−：パラ
ＰＡ：ポリアミド
ＰＡＣＭ：ビス−（４−アミノ−シクロヘキシル）メタン
ＰＣ：ポリカーボネート
ＰＭＭＡ：ポリメチル・メタクリレート
Ｒｅｆ．Ｅｘ．：参照例
ＲＥｘ．：参照例
ＲＶ：相対粘度
ＳＡ：セバシン酸
Ｔ：テレフタル酸
Ｔｇ：ガラス転移温度
ＴＰＡ：テレフタル酸
ＵＶ：紫外線
ＹＩ：黄色度指数
【０１９２】
例で使用した材料
茶色顔料
ステアリン酸カルシウム
ＣｏＰＡ  ＭＡＣＭＩ／１２：ＭＡＣＭ、ＩＰＡおよび相対粘度が１．５５およびＴｇが１６０℃であるラクタム１２のコポリアミド
ＤＤＡ：ドデカン二酸
Ｇｒｉｌａｍｉｄ  ＴＲ  ＭＢ  ＸＥ３８０５  ＵＶ４００：ＥＭＳ−Ｃｈｅｍｉｅ  ＡＧ社の製品である透明なポリアミドをベースとする紫外線主バッチ
Ｈａｒｄｃｏａｔ  ＴＣ１１７９：ＳＤＣ  Ｃｏａｔｉｎｇ  Ｉｎｃｏｎｔｉｎｅｎｃｅ社の製品
ＨＴＮＰ：Ｐｏｌｙｃｈｅｍ社の製品、Ｖｅｒｓａｐｏｌ  ＧＰ−４４６
ＭＡＣＭ：ＢＡＳＦ社の製品、Ｌａｒｏｍｉｎ  Ｃ２６０
オレンジ顔料
ＰＡ１２：ＲＶが２．５のラクタム１２のホモポリアミド
ＰＡＭＡＣＭ１２：ＭＡＣＭおよびＤＤＡのホモポリアミド
パラフィン・オイルＨＴＮＰ：Ｐｏｌｙｃｈｅｍ社の製品、Ｖｅｒｓａｐｏｌ  ＧＰ−４４６
ポリアミド１２：ＲＶが２．５のラクタム１２のホモポリアミド
ポリソルバット２０
下塗りＰＲ１１６５：ＳＤＣ  Ｃｏａｔｉｎｇ社の製品
例に示す％データ：処方成分が関する限りの重量％
ＸＥ３８０５：ＲＶが１．７３、Ｔｇが１５５℃のＭＡＣＭおよびＤＤＡのホモポリアミド
【図面の簡単な説明】
【０１９３】
【図１】本発明による潤滑剤（ドデカン二酸）の使用の効果を示す。ＢＹＫガードナ・へーズ・メータにより測定したレンズ（２ｍｍ）の光透過率を示す。この場合、レンズ材料は、参照例１、参照例２、参照例３、参照例４および参照例５（ＭＡＣＭ１２タイプのポリアミド材料と４％のＧｒｉｌａｍｉｄ  ＴＲ  ＭＢ  ＸＥ３８０５＋ＵＶ４００＋潤滑剤（ドデカン二酸）との混合）により入手した。特に図１では曇りを測定した。
【図２】本発明による潤滑剤（ドデカン二酸）の使用の効果を示す。参照例１、参照例２、参照例３、参照例４および参照例５により入手したレンズの光透過率の測定値を示す。レンズ特性（透明度）はＢＹＫ−Ｇａｒｄｎｅｒへーズ・メータにより測定した。
【図３】本発明による潤滑剤（ドデカン二酸）の使用の効果を示す。再度参照例１、参照例２、参照例３、参照例４および参照例５による材料の透明度を示す。
【図４】本発明による潤滑剤（ドデカン二酸）の使用の効果を示す。本発明の参照例６、参照例７、参照例８、および参照例９の組成から入手したＢＹＫ−Ｇａｒｄｎｅｒへーズ・メータで測定したレンズ特性（２ｍｍ）（曇り）を示す。
【図５】本発明による潤滑剤（ドデカン二酸）の使用の効果を示す。本発明の参照例６、参照例７、参照例８、および参照例９による材料から入手した、ＢＹＫ−Ｇａｒｄｎｅｒへーズ・メータにより測定したレンズ特性（２ｍｍ）（透明度）を示す。
【図６】本発明による潤滑剤（ドデカン二酸）の使用の効果を示す。本発明の参照例６、参照例７、参照例８、および参照例９による材料から入手したレンズの透明度を示す。
【図７】本発明による潤滑剤（ドデカン二酸）の使用の効果を示す。正確に一致する参照例１４および参照例１５のレンズの透過曲線を示す。レンズ（２ｍｍ）の材料は、本発明の例１５およびに参照例１４により入手した。
【図１】
2007520377.tif 000033
【図２】
2007520377.tif 000034
【図３】
2007520377.tif 000035
【図４】
2007520377.tif 000036
【図５】
2007520377.tif 000037
【図６】
2007520377.tif 000038
【図７】
2007520377.tif 000039
【国際調査報告】
2007520377.tif 000040
2007520377.tif 000041
2007520377.tif 000042